(57)【要約】本発明は、式（１）で示されるケイ素化合物、およびこれを用いて得られる重合体を提供するものであり、それによって、構造の明確な有機−無機複合材料が得られるだけでなく、この重合体の分子集合体としての構造を制御することも可能となる。2004078767.tif 000113ここに、Ｒ１は水素、炭素数１〜４０のアルキル、置換もしくは非置換のアリール、および置換もしくは非置換のアリールアルキルから独立して選択される基であり；この炭素数１〜４０のアルキルにおいて、任意の水素はフッ素で置き換えられてもよく、そして任意の−ＣＨ２−は−Ｏ−、−ＣＨ＝ＣＨ−、シクロアルキレンまたはシクロアルケニレンで置き換えられてもよく；このアリールアルキル中のアルキレンにおいて、任意の水素はフッ素で置き換えられてもよく、そして任意の−ＣＨ２−は−Ｏ−または−ＣＨ＝ＣＨ−で置き換えられてもよく；そして、Ａ１はα−ハロエステル結合を有する基である。
2004078767.tif 000002
【特許請求の範囲】
【請求項１】
式（１）で示されるケイ素化合物。
2004078767.tif 000106
ここに、Ｒ１は水素、炭素数１〜４０のアルキル、置換もしくは非置換のアリール、および置換もしくは非置換のアリールアルキルから独立して選択される基であり；この炭素数１〜４０のアルキルにおいて、任意の水素はフッ素で置き換えられてもよく、そして任意の−ＣＨ２−は−Ｏ−、−ＣＨ＝ＣＨ−、シクロアルキレンまたはシクロアルケニレンで置き換えられてもよく；このアリールアルキル中のアルキレンにおいて、任意の水素はフッ素で置き換えられてもよく、そして任意の−ＣＨ２−は−Ｏ−または−ＣＨ＝ＣＨ−で置き換えられてもよく；そして、Ａ１はα−ハロエステル結合を有する基である。
【請求項２】
Ｒ１が水素および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、請求項１に記載のケイ素化合物。
【請求項３】
Ｒ１が炭素原子の数が１〜２０であり、任意の水素がフッ素で置き換えられてもよく、そして任意の−ＣＨ２−が−Ｏ−またはシクロアルキレンで置き換えられてもよいアルケニルおよび炭素原子の数が１〜２０であり、任意の水素がフッ素で置き換えられてもよく、そして少なくとも１つの−ＣＨ２−がシクロアルケニレンで置き換えられるアルキルから独立して選択される基である、請求項１に記載のケイ素化合物。
【請求項４】
Ｒ１が非置換のナフチルおよび任意の水素がハロゲンまたは炭素数１〜１０のアルキルで置き換えられてもよいフェニルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよい、請求項１に記載のケイ素化合物。
【請求項５】
Ｒ１が任意の水素がハロゲンまたは炭素数１〜１２のアルキルで置き換えられてもよいフェニルと炭素原子の数が１〜１２であり、任意の水素がフッ素で置き換えられてもよく、そして任意の−ＣＨ２−が−Ｏ−または−ＣＨ＝ＣＨ−で置き換えられてもよいアルキレンとで構成されるフェニルアルキルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよい、請求項１に記載のケイ素化合物。
【請求項６】
Ｒ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから独立して選択される基である、請求項１に記載のケイ素化合物。
【請求項７】
すべてのＲ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから選択される同一の基である、請求項１に記載のケイ素化合物。
【請求項８】
すべてのＲ１が、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてよいアルキレンとで構成されるフェニルアルキルから選択される同一の基である、請求項１に記載のケイ素化合物。
【請求項９】
すべてのＲ１がエチル、２−メチルプロピル、２，４，４−トリメチルペンチル、シクロペンチル、シクロヘキシル、非置換のフェニル、３，３，３−トリフルオロプロピルおよびトリデカフルオロ−１，１，２，２−テトラヒドロオクチルから選択される同一の基である、請求項１に記載のケイ素化合物。
【請求項１０】
すべてのＲ１が非置換のフェニルおよび３，３，３−トリフルオロプロピルから選択される同一の基である、請求項１に記載のケイ素化合物。
【請求項１１】
式（１）において、Ｒ１が水素、炭素数１〜４０のアルキル、置換もしくは非置換のアリール、および置換もしくは非置換のアリールアルキルから独立して選択される基であり；この炭素数１〜４０のアルキルにおいて、任意の水素はフッ素で置き換えられてもよく、そして任意の−ＣＨ２−は−Ｏ−、−ＣＨ＝ＣＨ−、シクロアルキレンまたはシクロアルケニレンで置き換えられてもよく；このアリールアルキル中のアルキレンにおいて、任意の水素はフッ素で置き換えられてもよく、そして任意の−ＣＨ２−は−Ｏ−または−ＣＨ＝ＣＨ−で置き換えられてもよく；そして、Ａ１が式（２）で示される基である、請求項１に記載のケイ素化合物：
2004078767.tif 000107
式（２）において、Ｘ１はハロゲンであり；Ｒ２は炭素数１〜２０のアルキル、炭素数６〜２０のアリールまたは炭素数７〜２０のアラルキルであり；Ｒ３は水素、炭素数１〜２０のアルキル、炭素数６〜２０のアリールまたは炭素数７〜２０のアラルキルであり；Ｚ１は炭素数１〜２０のアルキレンまたは炭素数３〜８のアルケニレンであり、これらのアルキレンおよびアルケニレンにおいては、任意の−ＣＨ２−は−Ｏ−で置き換えられてもよい。
【請求項１２】
Ｒ１が水素および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、請求項１１に記載のケイ素化合物。
【請求項１３】
Ｒ１が炭素原子の数が１〜２０であり、任意の水素がフッ素で置き換えられてもよく、そして任意の−ＣＨ２−が−Ｏ−またはシクロアルキレンで置き換えられてもよいアルケニルおよび炭素原子の数が１〜２０であり、任意の水素がフッ素で置き換えられてもよく、そして少なくとも１つの−ＣＨ２−がシクロアルケニレンで置き換えられるアルキルから独立して選択される基である、請求項１１に記載のケイ素化合物。
【請求項１４】
Ｒ１が非置換のナフチルおよび任意の水素がハロゲンまたは炭素数１〜１０のアルキルで置き換えられてもよいフェニルから独立して選択される基であり；フェニルの置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよい、請求項１１に記載のケイ素化合物。
【請求項１５】
Ｒ１が任意の水素がハロゲンまたは炭素数１〜１２のアルキルで置き換えられてもよいフェニルと炭素原子の数が１〜１２であり、任意の水素がフッ素で置き換えられてもよく、そして任意の−ＣＨ２−が−Ｏ−または−ＣＨ＝ＣＨ−で置き換えられてもよいアルキレンとで構成されるフェニルアルキルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよい、請求項１１に記載のケイ素化合物。
【請求項１６】
Ｒ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから独立して選択される基である、請求項１１に記載のケイ素化合物。
【請求項１７】
すべてのＲ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから選択される同一の基である、請求項１１に記載のケイ素化合物。
【請求項１８】
すべてのＲ１が、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてよいアルキレンとで構成されるフェニルアルキルから選択される同一の基である、請求項１１に記載のケイ素化合物。
【請求項１９】
すべてのＲ１がエチル、２−メチルプロピル、２，４，４−トリメチルペンチル、シクロペンチル、シクロヘキシル、非置換のフェニル、３，３，３−トリフルオロプロピルおよびトリデカフルオロ−１，１，２，２−テトラヒドロオクチルから選択される同一の基である、請求項１１に記載のケイ素化合物。
【請求項２０】
すべてのＲ１が非置換のフェニルおよび３，３，３−トリフルオロプロピルから選択される同一の基である、請求項１１に記載のケイ素化合物。
【請求項２１】
Ｚ１が炭素原子の数が１〜２０であり、そして任意の−ＣＨ２−が−Ｏ−で置き換えられてもよいアルキレンである、請求項１１に記載のケイ素化合物。
【請求項２２】
Ｚ１が−Ｃ２Ｈ４−Ｏ−Ｃ３Ｈ６−、−Ｃ３Ｈ６−または−Ｃ２Ｈ４−であり；Ｒ２がメチルまたはエチルであり；Ｒ３が水素、メチルまたはエチルであり；そして、Ｘ１が臭素である、請求項１１に記載のケイ素化合物。
【請求項２３】
Ｚ１が−Ｃ３Ｈ６−または−Ｃ２Ｈ４−であり；Ｒ２およびＲ３が共にメチルであり；そして、Ｘ１が臭素である、請求項１１に記載のケイ素化合物。
【請求項２４】
式（３）で示される化合物にハロゲン化アルキル基を有する酸ハロゲン化物を反応させることを特徴とする、請求項１に記載の式（１）で示されるケイ素化合物の製造方法。
2004078767.tif 000108
ここに、Ｒ１は水素、炭素数１〜４０のアルキル、置換もしくは非置換のアリールおよび置換もしくは非置換のアリールアルキルから独立して選択される基であり；この炭素数１〜４０のアルキルにおいて、任意の水素はフッ素で置き換えられてもよく、そして任意の−ＣＨ２−は−Ｏ−、−ＣＨ＝ＣＨ−、シクロアルキレンまたはシクロアルケニレンで置き換えられてもよく；このアリールアルキル中のアルキレンにおいて、任意の水素はフッ素で置き換えられてもよく、そして任意の−ＣＨ２−は−Ｏ−または−ＣＨ＝ＣＨ−で置き換えられてもよく；そして、Ａ２は末端に水酸基を有する有機基である。
【請求項２５】
式（４）で示される化合物に式（５）で示される化合物を反応させることを特徴とする、式（６）で示されるケイ素化合物の製造方法：
2004078767.tif 000109
ここに、すべてのＲ１２は炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチルおよび任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてもよいアルキレンとで構成されるフェニルアルキルから選択される同一の基であり；Ｚ１は炭素数１〜２０のアルキレンまたは炭素数３〜８のアルケニレンであり、これらのアルキレンおよびアルケニレンにおいては、任意の−ＣＨ２−は−Ｏ−で置き換えられてもよい；
2004078767.tif 000110
ここに、Ｘ１およびＸ２は共にハロゲンであり、同一であっても異なっていてもよく；Ｒ２は炭素数１〜２０のアルキル、炭素数６〜２０のアリールまたは炭素数７〜２０のアラルキルであり；Ｒ３は水素、炭素数１〜２０のアルキル、炭素数６〜２０のアリールまたは炭素数７〜２０のアラルキルである；
2004078767.tif 000111
ここに、Ｒ１２およびＺ１は式（４）におけるこれらの記号とそれぞれ同一の意味を有し、Ｒ２、Ｒ３およびＸ１は式（５）におけるこれらの記号とそれぞれ同一の意味を有する。
【請求項２６】
請求項１に記載のケイ素化合物を開始剤とし、遷移金属錯体を触媒として付加重合性単量体を重合することによって得られる重合体。
【請求項２７】
請求項１１に記載のケイ素化合物を開始剤とし、遷移金属錯体を触媒として付加重合性単量体を重合することによって得られる重合体。
【請求項２８】
式（７）で示される重合体。
2004078767.tif 000112
ここに、すべてのＲ１２は炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチルおよび任意の水素がフッ素、炭素数１〜４のアルキル、ビニルまたはメトキシで置き換えられてもよいフェニルと炭素原子の数が１〜８でありそして任意の−ＣＨ２−が−Ｏ−で置き換えられてもよいアルキレンとで構成されるフェニルアルキルから選択される同一の基であり；Ｚ１は炭素数１〜２０のアルキレンまたは炭素数３〜８のアルケニレンであり、これらのアルキレンおよびアルケニレンにおける任意の−ＣＨ２−は−Ｏ−で置き換えられてもよく；Ｒ２は炭素数１〜２０のアルキル、炭素数６〜２０のアリールまたは炭素数７〜２０のアラルキルであり；Ｒ３は水素、炭素数１〜２０のアルキル、炭素数６〜２０のアリールまたは炭素数７〜２０のアラルキルであり；Ｘ１はハロゲンであり；そして、Ｐ１は付加重合性単量体の重合によって得られる構成単位の連鎖である。
【請求項２９】
付加重合性単量体が（メタ）アクリル酸誘導体およびスチレン誘導体から選択される少なくとも１つである、請求項２７に記載の重合体。
【請求項３０】
すべてのＲ１２が任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてよいアルキレンとで構成されるフェニルアルキルから選択される同一の基であり；Ｚ１が−Ｃ３Ｈ６−または−Ｃ２Ｈ４−であり；Ｒ２がメチルまたはエチルであり；Ｒ３が水素、メチルまたはエチルであり；Ｘ１が臭素であり；そして、Ｐ１が（メタ）アクリル酸誘導体およびスチレン誘導体から選択される少なくとも１つの化合物の重合によって得られる構成単位の連鎖である、請求項２８に記載の重合体。
【請求項３１】
すべてのＲ１２がエチル、２−メチルプロピル、２，４，４−トリメチルペンチル、シクロペンチル、シクロヘキシル、非置換のフェニル、３，３，３−トリフルオロプロピルおよびトリデカフルオロ−１，１，２，２−テトラヒドロオクチルから選択される同一の基であり；Ｚ１が−Ｃ３Ｈ６−または−Ｃ２Ｈ４−であり；Ｒ２およびＲ３が共にメチルであり；Ｘ１が臭素であり；そして、Ｐ１が（メタ）アクリル酸誘導体およびスチレン誘導体から選択される少なくとも１つの化合物の重合によって得られる構成単位の連鎖である、請求項２８に記載の重合体。
【請求項３２】
Ｐ１がスチレン誘導体から選択される少なくとも１つの化合物の重合によって得られる構成単位の連鎖である、請求項３１に記載の重合体。
【発明の詳細な説明】
【技術分野】  本発明は、付加重合性単量体に対して重合開始能を有することを特徴とする新規なケイ素化合物、およびこれを用いて得られる重合体に関する。
【背景技術】  重合体は、汎用的な構造形成材料としてのみならず、高度な機能や性能を有する高付加価値型材料として様々な分野で利用されるようになってきた。それに伴い、高分子材料を精密な設計のもとに製造することの重要性が増している。シルセスキオキサンを無機成分として含む有機−無機複合材料の分野においても、新しい機能性高分子材料を創成することは極めて重要である。このような材料を得るためには、構造の明確な重合体を合成することが必要である。構造の明確な重合体でなければ、重合体の分子的な性質や分子集合体としての性質を精密に解析することができないので、高分子材料の機能を目的に合わせて最適化することができない。しかしながら、従来の有機−無機複合材料のほとんどは、構造制御された有機重合体を含んでいなかった。これらの多くはシルセスキオキサンと有機ポリマーとの機械的なブレンドにより得られているので、複合体の分子集合体としての構造を制御することは極めて困難であった。
そこで、重合開始剤を用いることによって重合体の構造を制御することが試みられるようになった。文献１には、α−ハロエステル基がスチレン系単量体およびメタアクリル酸系単量体に対する、リビングラジカル重合の良好な開始剤であることが開示されている。しかしながら、α−ハロエステル基を有するシルセスキオキサン誘導体は、現在まで知られていなかった。文献２には、クロロメチルフェネチル基を有するシルセスキオキサン誘導体が、スチレン系単量体に対する比較的良好なリビングラジカル重合の開始剤であることが開示されている。
文献１：Ｃｈｅｍ．Ｒｅｖ．，１０１，２９２１−２９９０（２００１）
文献２：Ｃｈｅｍ．Ｍａｔｅｒ．，１３，３４３６−３４４８（２００１）
本発明の目的は、広い範囲の付加重合性単量体に対してリビングラジカル重合開始能を有する新規なケイ素化合物、およびこれを用いて得られる重合体を提供することによって、従来の有機−無機複合材料に関する上記の問題点を解決することである。
【発明の開示】
本発明者らは、α−ハロエステル基を官能基として有する、新規なシルセスキオキサン誘導体を見いだした。そして、この化合物が上記の課題を解決する手段として有効であることを見出した。即ち、本発明は下記の構成を有する。
［１］  式（１）で示されるケイ素化合物。
2004078767.tif 000003
ここに、Ｒ１は水素、炭素数１〜４０のアルキル、置換もしくは非置換のアリール、および置換もしくは非置換のアリールアルキルから独立して選択される基であり；この炭素数１〜４０のアルキルにおいて、任意の水素はフッ素で置き換えられてもよく、そして任意の−ＣＨ２−は−Ｏ−、−ＣＨ＝ＣＨ−、シクロアルキレンまたはシクロアルケニレンで置き換えられてもよく；このアリールアルキル中のアルキレンにおいて、任意の水素はフッ素で置き換えられてもよく、そして任意の−ＣＨ２−は−Ｏ−または−ＣＨ＝ＣＨ−で置き換えられてもよく；そして、Ａ１はα−ハロエステル結合を有する基である。
［２］  Ｒ１が水素および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、［１］項に記載のケイ素化合物。
［３］  Ｒ１が炭素原子の数が１〜２０であり、任意の水素がフッ素で置き換えられてもよく、そして任意の−ＣＨ２−が−Ｏ−またはシクロアルキレンで置き換えられてもよいアルケニルおよび炭素原子の数が１〜２０であり、任意の水素がフッ素で置き換えられてもよく、そして少なくとも１つの−ＣＨ２−がシクロアルケニレンで置き換えられるアルキルから独立して選択される基である、［１］項に記載のケイ素化合物。
［４］  Ｒ１が非置換のナフチルおよび任意の水素がハロゲンまたは炭素数１〜１０のアルキルで置き換えられてもよいフェニルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよい、［１］項に記載のケイ素化合物。
［５］  Ｒ１が任意の水素がハロゲンまたは炭素数１〜１２のアルキルで置き換えられてもよいフェニルと炭素原子の数が１〜１２であり、任意の水素がフッ素で置き換えられてもよく、そして任意の−ＣＨ２−が−Ｏ−または−ＣＨ＝ＣＨ−で置き換えられてもよいアルキレンとで構成されるフェニルアルキルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよい、［１］項に記載のケイ素化合物。
［６］  Ｒ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから独立して選択される基である、［１］項に記載のケイ素化合物。
［７］  すべてのＲ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから選択される同一の基である、［１］項に記載のケイ素化合物。
［８］  すべてのＲ１が、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてよいアルキレンとで構成されるフェニルアルキルから選択される同一の基である、［１］項に記載のケイ素化合物。
［９］  すべてのＲ１がエチル、２−メチルプロピル、２，４，４−トリメチルペンチル、シクロペンチル、シクロヘキシル、非置換のフェニル、３，３，３−トリフルオロプロピルおよびトリデカフルオロ−１，１，２，２−テトラヒドロオクチルから選択される同一の基である、［１］項に記載のケイ素化合物。
［１０］  すべてのＲ１が非置換のフェニルおよび３，３，３−トリフルオロプロピルから選択される同一の基である、［１］項に記載のケイ素化合物。
［１１］  式（１）において、Ｒ１が水素、炭素数１〜４０のアルキル、置換もしくは非置換のアリール、および置換もしくは非置換のアリールアルキルから独立して選択される基であり；この炭素数１〜４０のアルキルにおいて、任意の水素はフッ素で置き換えられてもよく、そして任意の−ＣＨ２−は−Ｏ−、−ＣＨ＝ＣＨ−、シクロアルキレンまたはシクロアルケニレンで置き換えられてもよく；このアリールアルキル中のアルキレンにおいて、任意の水素はフッ素で置き換えられてもよく、そして任意の−ＣＨ２−は−Ｏ−または−ＣＨ＝ＣＨ−で置き換えられてもよく；そして、Ａ１が式（２）で示される基である、［１］項に記載のケイ素化合物：
2004078767.tif 000004
式（２）において、Ｘ１はハロゲンであり；Ｒ２は炭素数１〜２０のアルキル、炭素数６〜２０のアリールまたは炭素数７〜２０のアラルキルであり；Ｒ３は水素、炭素数１〜２０のアルキル、炭素数６〜２０のアリールまたは炭素数７〜２０のアラルキルであり；Ｚ１は炭素数１〜２０のアルキレンまたは炭素数３〜８のアルケニレンであり、これらのアルキレンおよびアルケニレンにおいては、任意の−ＣＨ２−は−Ｏ−で置き換えられてもよい。
［１２］  Ｒ１が水素および炭素原子の数が１〜３０であり、任意の水素がフッ素で置き換えられてもよく、そして任意の−ＣＨ２−が−Ｏ−またはシクロアルキレンで置き換えられてもよいアルキルから独立して選択される基である、［１１］項に記載のケイ素化合物。
［１３］  Ｒ１が炭素原子の数が１〜２０であり、任意の水素がフッ素で置き換えられてもよく、そして任意の−ＣＨ２−が−Ｏ−またはシクロアルキレンで置き換えられてもよいアルケニルおよび炭素原子の数が１〜２０であり、任意の水素がフッ素で置き換えられてもよく、そして少なくとも１つの−ＣＨ２−がシクロアルケニレンで置き換えられるアルキルから独立して選択される基である、［１１］項に記載のケイ素化合物。
［１４］  Ｒ１が非置換のナフチルおよび任意の水素がハロゲンまたは炭素数１〜１０のアルキルで置き換えられてもよいフェニルから独立して選択される基であり；フェニルの置換基であるアルキルにおいて、任意の水素はフッ素で置き換えられてもよく、そして任意の−ＣＨ２−は−Ｏ−、−ＣＨ＝ＣＨ−、シクロアルキレンまたはフェニレンで置き換えられてもよい、［１１］項に記載のケイ素化合物。
［１５］  Ｒ１が任意の水素がハロゲンまたは炭素数１〜１２のアルキルで置き換えられてもよいフェニルと炭素原子の数が１〜１２であり、任意の水素がフッ素で置き換えられてもよく、そして任意の−ＣＨ２−が−Ｏ−または−ＣＨ＝ＣＨ−で置き換えられてもよいアルキレンとで構成されるフェニルアルキルから独立して選択される基であり；フェニルの置換基であるアルキルにおいて、任意の水素がフッ素で置き換えられてもよく、そして任意の−ＣＨ２−が−Ｏ−、−ＣＨ＝ＣＨ−、シクロアルキレンまたはフェニレンで置き換えられてもよい、［１１］項に記載のケイ素化合物。
［１６］  Ｒ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから独立して選択される基である、［１１］項に記載のケイ素化合物。
［１７］  すべてのＲ１が炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−または−ＣＨ＝ＣＨ−で置き換えられてよいアルキレンとで構成されるフェニルアルキルから選択される同一の基である、［１１］項に記載のケイ素化合物。
［１８］  すべてのＲ１が、任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてよいアルキレンとで構成されるフェニルアルキルから選択される同一の基である、［１１］項に記載のケイ素化合物。
［１９］  すべてのＲ１がエチル、２−メチルプロピル、２，４，４−トリメチルペンチル、シクロペンチル、シクロヘキシル、非置換のフェニル、３，３，３−トリフルオロプロピルおよびトリデカフルオロ−１，１，２，２−テトラヒドロオクチルから選択される同一の基である、［１１］項に記載のケイ素化合物。
［２０］  すべてのＲ１が非置換のフェニルおよび３，３，３−トリフルオロプロピルから選択される同一の基である、［１１］項に記載のケイ素化合物。
［２１］  Ｚ１が炭素原子の数が１〜２０であり、そして任意の−ＣＨ２−が−Ｏ−で置き換えられてもよいアルキレンである、［１１］項に記載のケイ素化合物。
［２２］  Ｚ１が−Ｃ２Ｈ４−Ｏ−Ｃ３Ｈ６−、−Ｃ３Ｈ６−または−Ｃ２Ｈ４−であり；Ｒ２がメチルまたはエチルであり；Ｒ３が水素、メチルまたはエチルであり；そして、Ｘ１が臭素である、［１１］項に記載のケイ素化合物。
［２３］  Ｚ１が−Ｃ３Ｈ６−または−Ｃ２Ｈ４−であり；Ｒ２およびＲ３が共にメチルであり；そして、Ｘ１が臭素である、［１１］項に記載のケイ素化合物。
［２４］  式（３）で示される化合物にハロゲン化アルキル基を有する酸ハロゲン化物を反応させることを特徴とする、［１］項に記載の式（１）で示されるケイ素化合物の製造方法。
2004078767.tif 000005
ここに、Ｒ１は水素、炭素数１〜４０のアルキル、置換もしくは非置換のアリールおよび置換もしくは非置換のアリールアルキルから独立して選択される基であり；この炭素数１〜４０のアルキルにおいて、任意の水素はフッ素で置き換えられてもよく、そして任意の−ＣＨ２−は−Ｏ−、−ＣＨ＝ＣＨ−、シクロアルキレンまたはシクロアルケニレンで置き換えられてもよく；このアリールアルキル中のアルキレンにおいて、任意の水素はフッ素で置き換えられてもよく、そして任意の−ＣＨ２−は−Ｏ−または−ＣＨ＝ＣＨ−で置き換えられてもよく；そして、Ａ２は末端に水酸基を有する有機基である。
［２５］  式（４）で示される化合物に式（５）で示される化合物を反応させることを特徴とする、式（６）で示されるケイ素化合物の製造方法：
2004078767.tif 000006
ここに、すべてのＲ１２は炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチルおよび任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてもよいアルキレンとで構成されるフェニルアルキルから選択される同一の基であり；Ｚ１は炭素数１〜２０のアルキレンまたは炭素数３〜８のアルケニレンであり、これらのアルキレンおよびアルケニレンにおいては、任意の−ＣＨ２−は−Ｏ−で置き換えられてもよい；
2004078767.tif 000007
ここに、Ｘ１およびＸ２は共にハロゲンであり、同一であっても異なっていてもよく；Ｒ２は炭素数１〜２０のアルキル、炭素数６〜２０のアリールまたは炭素数７〜２０のアラルキルであり；Ｒ３は水素、炭素数１〜２０のアルキル、炭素数６〜２０のアリールまたは炭素数７〜２０のアラルキルである；
2004078767.tif 000008
ここに、Ｒ１２およびＺ１は式（４）におけるこれらの記号とそれぞれ同一の意味を有し、Ｒ２、Ｒ３およびＸ１は式（５）におけるこれらの記号とそれぞれ同一の意味を有する。
［２６］  ［１］項に記載のケイ素化合物を開始剤とし、遷移金属錯体を触媒として付加重合性単量体を重合することによって得られる重合体。
［２７］  ［１１］項に記載のケイ素化合物を開始剤とし、遷移金属錯体を触媒として付加重合性単量体を重合することによって得られる重合体。
［２８］  式（７）で示される重合体。
2004078767.tif 000009
ここに、すべてのＲ１２は炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチルおよび任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてもよいアルキレンとで構成されるフェニルアルキルから選択される同一の基であり；Ｚ１は炭素数１〜２０のアルキレンまたは炭素数３〜８のアルケニレンであり、これらのアルキレンおよびアルケニレンにおける任意の−ＣＨ２−は−Ｏ−で置き換えられてもよく；Ｒ２は炭素数１〜２０のアルキル、炭素数６〜２０のアリールまたは炭素数７〜２０のアラルキルであり；Ｒ３は水素、炭素数１〜２０のアルキル、炭素数６〜２０のアリールまたは炭素数７〜２０のアラルキルであり；Ｘ１はハロゲンであり；そして、Ｐ１は付加重合性単量体の重合によって得られる構成単位の連鎖である。
［２９］  付加重合性単量体が（メタ）アクリル酸誘導体およびスチレン誘導体から選択される少なくとも１つである、［２７］項に記載の重合体。
［３０］  すべてのＲ１２が任意の水素がハロゲン、メチルまたはメトキシで置き換えられてもよいフェニル、非置換のナフチル、および任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてよいアルキレンとで構成されるフェニルアルキルから選択される同一の基であり；Ｚ１が−Ｃ３Ｈ６−または−Ｃ２Ｈ４−であり；Ｒ２がメチルまたはエチルであり；Ｒ３が水素、メチルまたはエチルであり；Ｘ１が臭素であり；そして、Ｐ１が（メタ）アクリル酸誘導体およびスチレン誘導体から選択される少なくとも１つの化合物の重合によって得られる構成単位の連鎖である、［２８］項に記載の重合体。
［３１］  すべてのＲ１２がエチル、２−メチルプロピル、２，４，４−トリメチルペンチル、シクロペンチル、シクロヘキシル、非置換のフェニル、３，３，３−トリフルオロプロピルおよびトリデカフルオロ−１，１，２，２−テトラヒドロオクチルから選択される同一の基であり；Ｚ１が−Ｃ３Ｈ６−または−Ｃ２Ｈ４−であり；Ｒ２およびＲ３が共にメチルであり；Ｘ１が臭素であり；そして、Ｐ１が（メタ）アクリル酸誘導体およびスチレン誘導体から選択される少なくとも１つの化合物の重合によって得られる構成単位の連鎖である、［２８］項に記載の重合体。
［３２］  Ｐ１がスチレン誘導体から選択される少なくとも１つの化合物の重合によって得られる構成単位の連鎖である、［３１］項に記載の重合体。
はじめに、本発明で用いる用語について説明する。本発明において、アルキル、アルキレン、アルケニルおよびアルケニレンは、いずれも直鎖の基であってよいし分岐された基であってもよい。シクロアルキルおよびシクロアルケニルは、どちらも架橋環構造の基であってもよいし、そうでなくてもよい。
本発明で用いる「任意の」は、位置だけでなく個数についても任意に選択できることを示す。例えば、任意の−ＣＨ２−が−Ｏ−または−ＣＨ＝ＣＨ−で置き換えられてもよいアルキルは、アルキル、アルコキシアルキル、アルケニル、アルコキシアルケニル、アルケニルオキシアルキルおよびアルケニルオキシアルケニルのいずれかである。しかしながら本発明においては、エステル基に結合する−ＣＨ２−が−Ｏ−で置き換えられる場合および連続する複数の−ＣＨ２−が−Ｏ−で置き換えられる場合は含まない。
（メタ）アクリル酸はアクリル酸およびメタクリル酸の総称である。（メタ）アクリレートはアクリレートおよびメタクリレートの総称である。そして、（メタ）アクリロイルオキシ」は、アクリロイルオキシおよびメタアクリロイルオキシの総称である。
式（１）で示される化合物を化合物（１）と表記することがある。他の式で表される化合物についても、同様の簡略化法によって表記することがある。
本発明のケイ素化合物は式（１）で示される。
2004078767.tif 000010
式（１）において、Ｒ１は水素、アルキル、置換もしくは非置換のアリールおよび置換もしくは非置換のアリールアルキルから、それぞれ独立して選択される基である。すべてのＲ１が同じ１つの基であることが好ましいが、異なる２つ以上の基で構成されていてもよい。７個のＲ１が異なる基で構成される場合の例は、２つ以上のアルキルで構成される場合、２つ以上のアリールで構成される場合、２つ以上のアラルキルで構成される場合、水素と少なくとも１つのアリールとで構成される場合、少なくとも１つのアルキルと少なくとも１つのアリールとで構成される場合、少なくとも１つのアルキルと少なくとも１つのアラルキルとで構成される場合、少なくとも１つのアリールと少なくとも１つのアラルキルとで構成される場合である。これらの例以外の組み合わせでもよい。少なくとも２つの異なるＲ１を有する化合物（１）は、これを製造する際に２つ以上の原料を用いることにより得ることができる。この原料については後に述べる。
Ｒ１がアルキルであるとき、その炭素数は１〜４０である。好ましい炭素数は１〜３０である。より好ましい炭素数は１〜８である。そして、その任意の水素はフッ素で置き換えられてもよく、任意の−ＣＨ２−は−Ｏ−、−ＣＨ＝ＣＨ−、シクロアルキレンまたはシクロアルケニレンで置き換えられてもよい。このようなアルキルの好ましい例は、炭素数１〜３０の非置換のアルキル、炭素数２〜３０のアルコキシアルキル、炭素数１〜８のアルキルにおいて１つの−ＣＨ２−がシクロアルキレンで置き換えられた基、炭素数２〜２０のアルケニル、炭素数２〜２０のアルケニルオキシアルキル、炭素数２〜２０のアルキルオキシアルケニル、炭素数１〜８のアルキルにおいて１つの−ＣＨ２−がシクロアルケニレンで置き換えられた基、およびここに挙げたこれらの基において任意の水素がフッ素で置き換えられた基である。シクロアルキレンおよびシクロアルケニレンの好ましい炭素数は、３〜８である。
炭素数１〜３０の非置換のアルキルの例は、メチル、エチル、プロピル、１−メチルエチル、ブチル、２−メチルプロピル、１，１−ジメチルエチル、ペンチル、ヘキシル、１，１，２−トリメチルプロピル、ヘプチル、オクチル、２，４，４−トリメチルペンチル、ノニル、デシル、ウンデシル、ドデシル、テトラデシル、ヘキサデシル、オクタデシル、エイコシル、ドコシルおよびトリアコンチルである。
炭素数１〜３０のフッ素化アルキルの例は、３，３，３−トリフルオロプロピル、３，３，４，４，５，５，６，６，６−ノナデカフルオロヘキシル、トリデカフルオロ−１，１，２，２−テトラヒドロオクチル、ヘプタデカフルオロ−１，１，２，２−テトラヒドロデシル、パーフルオロ−１Ｈ，１Ｈ，２Ｈ，２Ｈ−ドデシルおよびパーフルオロ−１Ｈ，１Ｈ，２Ｈ，２Ｈ−テトラデシルである。
炭素数２〜２９のアルコキシアルキルの例は、３−メトキシプロピル、メトキシエトキシウンデシルおよび３−ヘプタフルオロイソプロポキシプロピルである。
炭素数１〜８のアルキルにおいて１つの−ＣＨ２−がシクロアルキレンで置き換えられた基の例は、シクロヘキシルメチル、アダマンタンエチル、シクロペンチル、シクロヘキシル、２−ビシクロヘプチルおよびシクロオクチルである。シクロヘキシルは、メチルの−ＣＨ２−がシクロヘキシレンで置き換えられた例である。シクロヘキシルメチルは、エチルのβ位の−ＣＨ２−がシクロヘキシレンで置き換えられた例である。
炭素数２〜２０のアルケニルの例は、ビニル、２−プロペニル、３−ブテニル、５−ヘキセニル、７−オクテニル、１０−ウンデセニルおよび２１−ドコセニルである。
炭素数２〜２０のアルケニルオキシアルキルの例はアリルオキシウンデシルである。
炭素数１〜８のアルキルにおいて１つの−ＣＨ２−がシクロアルケニレンで置き換えられた基の例は、２−（３−シクロヘキセニル）エチル、５−（ビシクロヘプテニル）エチル、２−シクロペンテニル、３−シクロヘキセニル、５−ノルボルネン−２−イルおよび４−シクロオクテニルである。
式（１）中のＲ１が置換もしくは非置換のアリールである場合の例は、任意の水素がハロゲンまたは炭素数１〜１０のアルキルで置き換えられてもよいフェニルおよび非置換のナフチルである。ハロゲンの好ましい例はフッ素原子、塩素原子および臭素である。炭素数１〜１０のアルキルにおいては、任意の水素がフッ素で置き換えられてもよく、そして任意の−ＣＨ２−が−Ｏ−、−ＣＨ＝ＣＨ−またはフェニレンで置き換えられてもよい。即ち、Ｒ１が置換もしくは非置換のアリールである場合の好ましい例は、非置換のフェニル、非置換のナフチル、アルキルフェニル、アルキルオキシフェニル、アルケニルフェニル、炭素数１〜１０のアルキルにおいて任意の−ＣＨ２−がフェニレンで置き換えられた基を置換基として有するフェニル、およびこれらの基において任意の水素がハロゲンで置き換えられた基である。
ハロゲン化フェニルの例はペンタフルオロフェニル、４−クロロフェニルおよび４−ブロモフェニルである。
アルキルフェニルの例は４−メチルフェニル、４−エチルフェニル、４−プロピルフェニル、４−ブチルフェニル、４−ペンチルフェニル、４−ヘプチルフェニル、４−オクチルフェニル、４−ノニルフェニル、４−デシルフェニル、２，４−ジメチルフェニル、２，４，６−トリメチルフェニル、２，４，６−トリエチルフェニル、４−（１−メチルエチル）フェニル、４−（１，１−ジメチルエチル）フェニル、４−（２−エチルヘキシル）フェニルおよび２，４，６−トリス（１−メチルエチル）フェニルである。
アルキルオキシフェニルの例は（４−メトキシ）フェニル、（４−エトキシ）フェニル、（４−プロポキシ）フェニル、（４−ブトキシ）フェニル、（４−ペンチルオキシ）フェニル、（４−ヘプチルオキシ）フェニル、（４−デシルオキシ）フェニル、（４−オクタデシルオキシ）フェニル、４−（１−メチルエトキシ）フェニル、４−（２−メチルプロポキシ）フェニルおよび４−（１，１−ジメチルエトキシ）フェニルである。アルケニルフェニルの例は４−ビニルフェニル、４−（１−メチルビニル）フェニルおよび４−（３−ブテニル）フェニルである。
炭素数１〜１０のアルキルにおいて任意の−ＣＨ２−がフェニレンで置き換えられた基を置換基として有するフェニルの例は、４−（２−フェニルビニル）フェニル、４−フェノキシフェニル、３−（フェニルメチル）フェニル、ビフェニルおよびターフェニルである。４−（２−フェニルビニル）フェニルは、エチルフェニルのエチル基において、１つの−ＣＨ２−がフェニレンで置き換えられ、もう１つの−ＣＨ２−が−ＣＨ＝ＣＨ−で置き換えられた例である。
ベンゼン環の水素の一部がハロゲンで置き換えられ、さらに他の水素がアルキル、アルキルオキシまたはアルケニルで置き換えられたフェニルの例は、３−クロロ−４−メチルフェニル、２，５−ジクロロ−４−メチルフェニル、３，５−ジクロロ−４−メチルフェニル、２，３，５−トリクロロ−４−メチルフェニル、２，３，６−トリクロロ−４−メチルフェニル、３−ブロモ−４−メチルフェニル、２，５−ジブロモ−４−メチルフェニル、３，５−ジブロモ−４−メチルフェニル、２，３−ジフルオロ−４−メチルフェニル、３−クロロ−４−メトキシフェニル、３−ブロモ−４−メトキシフェニル、３，５−ジブロモ−４−メトキシフェニル、２，３−ジフルオロ−４−メトキシフェニル、２，３−ジフルオロ−４−エトキシフェニル、２，３−ジフルオロ−４−プロポキシフェニルおよび４−ビニル−２，３，５，６−テトラフルオロフェニルである。
次に、式（１）中のＲ１が置換もしくは非置換のアリールアルキルである場合の例を挙げる。アリールアルキルを構成するアルキレンにおいて、任意の水素はフッ素で置き換えられてもよく、任意の−ＣＨ２−は−Ｏ−または−ＣＨ＝ＣＨ−で置き換えられてもよい。アリールアルキルの好ましい例はフェニルアルキルである。このとき、アルキレンの好ましい炭素数は１〜１２であり、より好ましい炭素数は１〜８である。非置換のフェニルアルキルの例は、フェニルメチル、２−フェニルエチル、３−フェニルプロピル、４−フェニルブチル、５−フェニルペンチル、６−フェニルヘキシル、１１−フェニルウンデシル、１−フェニルエチル、２−フェニルプロピル、１−メチル−２−フェニルエチル、１−フェニルプロピル、３−フェニルブチル、１−メチル−３−フェニルプロピル、２−フェニルブチル、２−メチル−２−フェニルプロピルおよび１−フェニルヘキシルである。
フェニルアルキルにおいて、ベンゼン環の任意の水素はハロゲンまたは炭素数１〜１２のアルキルで置き換えられてもよい。この炭素数１〜１２のアルキルにおいて、任意の水素はフッ素で置き換えられてもよく、任意の−ＣＨ２−は−Ｏ−、−ＣＨ＝ＣＨ−、シクロアルキレン、またはフェニレンで置き換えられてもよい。フェニルの任意の水素がフッ素で置き換えられたフェニルアルキルの例は、４−フルオロフェニルメチル、２，３，４，５，６−ペンタフルオロフェニルメチル、２−（２，３，４，５，６−ペンタフルオロフェニル）エチル、３−（２，３，４，５，６−ペンタフルオロフェニル）プロピル、２−（２−フルオロフェニル）プロピルおよび２−（４−フルオロフェニル）プロピルである。
ベンゼン環の任意の水素が塩素で置き換えられたフェニルアルキルの例は、４−クロロフェニルメチル、２−クロロフェニルメチル、２，６−ジクロロフェニルメチル、２，４−ジクロロフェニルメチル、２，３，６−トリクロロフェニルメチル、２，４，６−トリクロロフェニルメチル、２，４，５−トリクロロフェニルメチル、２，３，４，６−テトラクロロフェニルメチル、２，３，４，５，６−ペンタクロロフェニルメチル、２−（２−クロロフェニル）エチル、２−（４−クロロフェニル）エチル、２−（２，４，５−クロロフェニル）エチル、２−（２，３，６−クロロフェニル）エチル、３−（３−クロロフェニル）プロピル、３−（４−クロロフェニル）プロピル、３−（２，４，５−トリクロロフェニル）プロピル、３−（２，３，６−トリクロロフェニル）プロピル、４−（２−クロロフェニル）ブチル、４−（３−クロロフェニル）ブチル、４−（４−クロロフェニル）ブチル、４−（２，３，６−トリクロロフェニル）ブチル、４−（２，４，５−トリクロロフェニル）ブチル、１−（３−クロロフェニル）エチル、１−（４−クロロフェニル）エチル、２−（４−クロロフェニル）プロピル、２−（２−クロロフェニル）プロピルおよび１−（４−クロロフェニル）ブチルである。
フェニルの任意の水素が臭素で置き換えられたフェニルアルキルの例は、２−ブロモフェニルメチル、４−ブロモフェニルメチル、２，４−ジブロモフェニルメチル、２，４，６−トリブロモフェニルメチル、２，３，４，５−テトラブロモフェニルメチル、２，３，４，５，６−ペンタブロモフェニルメチル、２−（４−ブロモフェニル）エチル、３−（４−ブロモフェニル）プロピル、３−（３−ブロモフェニル）プロピル、４−（４−ブロモフェニル）ブチル、１−（４−ブロモフェニル）エチル、２−（２−ブロモフェニル）プロピルおよび２−（４−ブロモフェニル）プロピルである。
ベンゼン環の任意の水素が炭素数１〜１２のアルキルで置き換えられたフェニルアルキルの例は、２−メチルフェニルメチル、３−メチルフェニルメチル、４−メチルフェニルメチル、４−ドデシルフェニルメチル、３，５−ジメチルフェニルメチル、２−（４−メチルフェニル）エチル、２−（３−メチルフェニル）エチル、２−（２，５ジメチルフェニル）エチル、２−（４−エチルフェニル）エチル、２−（３−エチルフェニル）エチル、１−（４−メチルフェニル）エチル、１−（３−メチルフェニル）エチル、１−（２−メチルフェニル）エチル、２−（４−メチルフェニル）プロピル、２−（２−メチルフェニル）プロピル、２−（４−エチルフェニル）プロピル、２−（２−エチルフェニル）プロピル、２−（２，３−ジメチルフェニル）プロピル、２−（２，５−ジメチルフェニル）プロピル、２−（３，５−ジメチルフェニル）プロピル、２−（２，４−ジメチルフェニル）プロピル、２−（３，４−ジメチルフェニル）プロピル、２−（２，５−ジメチルフェニル）ブチル、（４−（１−メチルエチル）フェニル）メチル、２−（４−（１，１−ジメチルエチル）フェニル）エチル、２−（４−（１−メチルエチル）フェニル）プロピルおよび２−（３−（１−メチルエチル）フェニル）プロピルである。
ベンゼン環の任意の水素が炭素数１〜１２のアルキルで置き換えられたフェニルアルキルであって、このアルキル中の水素がフッ素で置き換えられた場合の例は、３−（トリフルオロメチル）フェニルメチル、２−（４−トリフルオロメチルフェニル）エチル、２−（４−ノナフルオロブチルフェニル）エチル、２−（４−トリデカフルオロヘキシルフェニル）エチル、２−（４−ヘプタデカフルオロオクチルフェニル）エチル、、１−（３−トリフルオロメチルフェニル）エチル、１−（４−トリフルオロメチルフェニル）エチル、１−（４−ノナフルオロブチルフェニル）エチル、１−（４−トリデカフルオロヘキシルフェニル）エチル、１−（４−ヘプタデカフルオロオクチルフェニル）エチル、２−（４−ノナフルオロブチルフェニル）プロピル、１−メチル−１−（４−ノナフルオロブチルフェニル）エチル、２−（４−トリデカフルオロヘキシルフェニル）プロピル、１−メチル−１−（４−トリデカフルオロヘキシルフェニル）エチル、２−（４−ヘプタデカフルオロオクチルフェニル）プロピルおよび１−メチル−１−（４−ヘプタデカフルオロオクチルフェニル）エチルである。
ベンゼン環の任意の水素が炭素数１〜１２のアルキルで置き換えられたフェニルアルキルであって、このアルキル中の−ＣＨ２−が−ＣＨ＝ＣＨ−で置き換えられた場合の例は、２−（４−ビニルフェニル）エチル、１−（４−ビニルフェニル）エチルおよび１−（２−（２−プロペニル）フェニル）エチルである。
ベンゼン環の任意の水素が炭素数１〜１２のアルキルで置き換えられたフェニルアルキルであって、このアルキル中の−ＣＨ２−が−Ｏ−で置き換えられた場合の例は、４−メトキシフェニルメチル、３−メトキシフェニルメチル、４−エトキシフェニルメチル、２−（４−メトキシフェニル）エチル、３−（４−メトキシフェニル）プロピル、３−（２−メトキシフェニル）プロピル、３−（３，４−ジメトキシフェニル）プロピル、１１−（４−メトキシフェニル）ウンデシル、１−（４−メトキシフェニル）エチル、２−（３−（メトキシメチル）フェニル）エチルおよび３−（２−ノナデカフルオロデセニルオキシフェニル）プロピルである。
ベンゼン環の任意の水素が炭素数１〜１２のアルキルで置き換えられたフェニルアルキルであって、このアルキル中の−ＣＨ２−の１つがシクロアルキレンで置き換えられた場合の例は、もう１つの−ＣＨ２−が−Ｏ−で置き換えられた場合も含めて例示すると、シクロペンチルフェニルメチル、シクロペンチルオキシフェニルメチル、シクロヘキシルフェニルメチル、シクロヘキシルフェニルエチル、シクロヘキシルフェニルプロピルおよびシクロヘキシルオキシフェニルメチルである。
ベンゼン環の任意の水素が炭素数１〜１２のアルキルで置き換えられたフェニルアルキルであって、このアルキル中の−ＣＨ２−の１つがフェニレンで置き換えられた場合の例は、もう１つの−ＣＨ２−が−Ｏ−で置き換えられた場合も含めて例示すると、２−（４−フェノキシフェニル）エチル、２−（４−フェノキシフェニル）プロピル、２−（２−フェノキシフェニル）プロピル、４−ビフェニリルメチル、３−ビフェニリルエチル、４−ビフェニリルエチル、４−ビフェニリルプロピル、２−（２−ビフェニリル）プロピルおよび２−（４−ビフェニリル）プロピルである。
ベンゼン環の少なくとも２つの水素が異なる基で置き換えられたフェニルアルキルの例は、３−（２，５−ジメトキシ−３，４，６−トリメチルフェニル）プロピル、３−クロロ−２−メチルフェニルメチル、４−クロロ−２−メチルフェニルメチル、５−クロロ−２−メチルフェニルメチル、６−クロロ−２−メチルフェニルメチル、２−クロロ−４−メチルフェニルメチル、３−クロロ−４−メチルフェニルメチル、２，３−ジクロロ−４−メチルフェニルメチル、２，５−ジクロロ−４−メチルフェニルメチル、３，５−ジクロロ−４−メチルフェニルメチル、２，３，５−トリクロロ−４−メチルフェニルメチル、２，３，５，６−テトラクロロ−４−メチルフェニルメチル、（２，３，４，６−テトラクロロ−５−メチルフェニル）メチル、２，３，４，５−テトラクロロ−６−メチルフェニルメチル、４−クロロ−３，５−ジメチルフェニルメチル、２−クロロ−３，５−ジメチルフェニルメチル、２，４−ジクロロ−３，５−ジメチルフェニルメチル、２，６−ジクロロ−３，５−ジメチルフェニルメチル、２，４，６−トリクロロ−３，５−ジメチルフェニルメチル、３−ブロモ−２−メチルフェニルメチル、４−ブロモ−２−メチルフェニルメチル、５−ブロモ−２−メチルフェニルメチル、６−ブロモ−２−メチルフェニルメチル、３−ブロモ−４−メチルフェニルメチル、２，３−ジブロモ−４−メチルフェニルメチル、２，３，５−トリブロモ−４−メチルフェニルメチル、２，３，５，６−テトラブロモ−４−メチルフェニルメチルおよび１１−（３−クロロ−４−メトキシフェニル）ウンデシルである。
そして、フェニルアルキルを構成するフェニルの最も好ましい例は、非置換のフェニル、並びに置換基としてフッ素、炭素数１〜４のアルキル、ビニルおよびメトキシの少なくとも１つを有するフェニルである。
アルキレンの−ＣＨ２−が−Ｏ−または−ＣＨ＝ＣＨ−で置き換えられたフェニルアルキルの例は、３−フェノキシプロピル、１−フェニルビニル、２−フェニルビニル、３−フェニル−２−プロペニル、４−フェニル−４−ペンテニルおよび１３−フェニル−１２−トリデセニルである。
ベンゼン環の水素がフッ素またはメチルで置き換えられたフェニルアルケニルの例は、４−フルオロフェニルビニル、２，３−ジフルオロフェニルビニル、２，３，４，５，６−ペンタフルオロフェニルビニル、４−メチルフェニルビニルである。
Ｒ１の最も好ましい例は、炭素数２〜８のアルキル（エチル、イソブチル、イソオクチルなど）フェニル、ハロゲン化フェニル、少なくとも１つのメチルを有するフェニル、メトキシフェニル、ナフチル、フェニルメチル、フェニルエチル、フェニルブチル、２−フェニルプロピル、１−メチル−２−フェニルエチル、ペンタフルオロフェニルプロピル、４−エチルフェニルエチル、３−エチルフェニルエチル、４−（１，１−ジメチルエチル）フェニルエチル、４−ビニルフェニルエチル、１−（４−ビニルフェニル）エチル、４−メトキシフェニルプロピルおよびフェノキシプロピルである。
式（１）中のＡ１は、α−ハロエステル基を有する基である。α−ハロエステル基を有する基は、末端基としてα−ハロカルボニルオキシを有する基を意味する。このα−ハロカルボニルオキシをラジカル重合の開始基とする重合方法として、原子移動ラジカル重合（Ａｔｏｍ  ｔｒａｎｓｆｅｒ  ｒａｄｉｃａｌ  ｐｏｌｙｍｅｒｉｚａｔｉｏｎ）法が知られている。この方法で用いられる重合触媒は、周期律表第８族、９族、１０族または１１族元素を中心の金属原子とする金属錯体である。この原子移動ラジカル重合において、α−ハロカルボニルオキシを有する基が優れた重合開始能を有することが知られている。この重合がリビング重合的であることもよく知られている。即ち、化合物（１）は、遷移金属錯体の存在下で優れた重合開始能を有し、リビング重合性を維持し続けることができる。そして化合物（１）は、あらゆるラジカル重合性単量体に対して重合を開始させることが可能であり、特にスチレン系誘導体に対して優れたリビング重合性を発現させることが可能である。
本発明のケイ素化合物は、末端基としてα−ハロカルボニルオキシを有するので、各種の有機反応を適用して多数の誘導体に導くことが可能である。例えば、リチウム、マグネシウムまたは亜鉛などと化合物（１）とを反応させることにより、有機金属官能基を有するシルセスキオキサンに誘導することができる。具体的には、化合物（１）に亜鉛を反応させて、有機亜鉛官能基を有するシルセスキオキサンに誘導した後、アルデヒドやケトンを付加させることによって、アルコール類に変換させることができる。即ち、有機亜鉛官能基を有するシルセスキオキサンは、いわゆるリフォマッキー反応に用いる中間原料として有用である。
化合物（１）におけるα−ハロカルボニルオキシ基は強い求電子性を有するので、種々の求核試薬を用いてアミノ基、メルカプト基などに変換することが可能である。さらに、化合物（１）をエナミンで処理してイミン塩とし、このイミン塩を加水分解することによってケトンに変換させることができる。即ち、化合物（１）はストーク−エナミン反応に用いる中間原料としても有用である。化合物（１）を脂肪族または芳香族系のグリニヤール試薬と反応させることにより、種々の有機官能基や重合性官能基を有するシルセスキオキサン誘導体とすることも可能である。従って、本発明のケイ素化合物は、重合開始剤としてだけでなく、種々の有機合成に有用な中間体として利用することができる。
Ａ１の好ましい例は、式（２）で示される基である。
2004078767.tif 000011
式（２）において、Ｘ１はハロゲンである。Ｒ２は炭素数１〜２０のアルキル、炭素数６〜２０のアリール、または炭素数７〜２０のアラルキルである。Ｒ３は水素、炭素数１〜２０のアルキル、炭素数６〜２０のアリール、または炭素数７〜２０のアラルキルである。Ｚ１は炭素数１〜２０のアルキレンまたは炭素数３〜８のアルケニレンである。これらのアルキレンおよびアルケニレンにおいては、任意の−ＣＨ２−が−Ｏ−で置き換えられてもよい。Ｚ１の好ましい例は、−Ｃ２Ｈ４−Ｏ−Ｃ３Ｈ６−、−Ｃ３Ｈ６−またはＣ２Ｈ４−である。ハロゲンの例は、塩素、臭素、およびヨウ素である。原子移動ラジカル重合の開始基としては、塩素および臭素が最も好ましい。
次に、本発明のケイ素化合物の製造方法について説明する。好ましい原料は式（３）で示されるケイ素化合物である。
2004078767.tif 000012
式（３）において、Ｒ１は式（１）中のＲ１と同一の意味を有し、Ａ２は末端に水酸基を有する有機基である。
この化合物（３）を原料とし、α位の炭素にハロゲンが結合している酸ハロゲン化物を反応させることにより、化合物（１）に誘導することができる。そして、本発明のより好ましい原料は、式（４）で示されるケイ素化合物である。
2004078767.tif 000013
式（４）中のすべてのＲ１２は、炭素原子の数が１〜８であり、任意の水素がフッ素で置き換えられてもよく、そして任意の−ＣＨ２−が−Ｏ−、−ＣＨ＝ＣＨ−、シクロアルキレンまたはシクロアルケニレンで置き換えられてもよいアルキル、任意の水素がハロゲン、メチルまたはメトキシで置き換えられてもよいフェニル、非置換のナフチルおよび任意の水素がフッ素、炭素数１〜４のアルキル、ビニルまたはメトキシで置き換えられてもよいフェニルと炭素原子の数が１〜８であり、そして任意の−ＣＨ２−が−Ｏ−で置き換えられてもよいアルキレンとで構成されるフェニルアルキルから選択される同一の基である。そして、式（４）中のＺ１は、炭素数１〜２０のアルキレンまたは炭素数３〜８のアルケニレンである。これらのアルキレンおよびアルケニレンにおいて、任意の−ＣＨ２−は−Ｏ−で置き換えられてもよい。
次のスキーム１およびスキーム２に示す合成経路は、化合物（４）を製造する方法の具体例の１つである。即ち、トリエチルアミンの存在下、テトラヒドロフランを溶剤とし、室温において化合物（Ａ−１）をアセトキシエチルトリクロロシランと反応させて化合物Ｂとする。そして、硫酸触媒の存在下、メタノール中において化合物Ｂをエステル交換反応させ、ヒドロキシアルキルを有する化合物Ｃとすることができる。スキーム１中の化合物（Ａ−１）は、加水分解性基を３つ有するケイ素化合物を加水分解することによりポリシルセスキオキサンを得、次いでこれをテトラヒドロフラン中で１価のアルカリ金属水酸化物と反応させることにより得られる。化合物（Ａ−１）は、加水分解性基を３つ有するケイ素化合物を、アルカリ金属水酸化物の存在下、含酸素有機溶剤中で加水分解し重縮合させることによっても得られる。化合物（Ａ−１）の代わりに化合物（Ａ−２）を用いてもよい。化合物（Ａ−２）は、Ｏｒｇａｎｏｍｅｔａｌｌｉｃｓ，１０，２５２６−（１９９１）に記載されている。なお、以下のスキームにおいて、Ｐｈはフェニルであり、ＴＨＦはテトラヒドロフランであり、ＴＥＡはトリエチルアミンである。
＜スキーム１＞
2004078767.tif 000014
＜スキーム２＞
2004078767.tif 000015
化合物（４）は、Ｆｅｈｅｒらの方法によって製造することができる。Ｆｅｈｅｒらの方法は、Ｃｈｅｍｉｃａｌ  Ｃｏｍｍｕｎｉｃａｔｉｏｎｓ（Ｃａｍｂｒｉｄｇｅ，Ｕｎｉｔｅｄ  Ｋｉｎｇｄｏｍ），１２８９−１２９０（１９９９）に記載されている。化合物（４）は、Ｆｅｈｅｒらの方法を合成経路の一部に利用することによっても製造することができる。その具体例の１つをスキーム３〜スキーム５に示す。
＜スキーム３＞
2004078767.tif 000016
＜スキーム４＞
2004078767.tif 000017
＜スキーム５＞
2004078767.tif 000018
即ち、トリエチルアミンの存在下、テトラヒドロフランを溶剤とし、室温において化合物（Ａ−１）をビニルトリクロロシランと反応させて化合物（Ｄ）とする。次いで、化合物（Ｄ）のビニル基に対して１当量のトリフルオロメタンスルフォン酸を付加させ、化合物（Ｅ）とする。そして、得られた化合物（Ｅ）を加水分解して化合物（Ｃ）得ることができる。この経路の場合も、化合物（Ａ−１）の代わりに化合物（Ａ−２）を用いることができる。
このようにして得られる化合物（４）に、化合物（５）を反応させることによって、本発明の化合物の好ましい例である化合物（６）を得ることができる。
2004078767.tif 000019
式（５）において、Ｘ２はハロゲンであり、その好ましい例は塩素、臭素およびヨウ素である。Ｘ１、Ｒ２およびＲ３は、式（２）におけるこれらの記号とそれぞれ同一の意味を有する。Ｘ１とＸ２は同一であっても異なっていてもよい。
2004078767.tif 000020
式（６）におけるＲ１２およびＺ１は、式（４）におけるこれらの記号とそれぞれ同一の意味を有し、Ｒ２、Ｒ３およびＸ１は、式（２）におけるこれらの記号とそれぞれ同一の意味を有する。
化合物（４）は、化合物（５）と容易に反応してエステルとなる。反応に際して副生するハロゲン化水素は、脱水や二重結合部位への付加等の副反応を誘発するので、これを除去するために有機塩基を共存させて反応を行う。有機塩基の例は、ピリジン、ジメチルアニリン、トリエチルアミンおよびテトラメチル尿素である。副反応を抑制し、反応を速やかに進行させることができれば、他の有機塩基でもよい。そして、有機塩基の最も好ましい例はトリエチルアミンである。この反応は定量的に進行する求核置換反応であるが、化合物（５）の使用量は化合物（４）に対する当量比で１〜１０倍であることが好ましい。化合物（５）の使用量を多くすることで、全ての化合物（４）を反応させることが可能であるし、反応時間を短くすることもできる。
この反応は通常、アルゴンガスや窒素ガスのような不活性気体雰囲気中で、原料に対して不活性な乾燥した有機溶剤を用いて行う。有機溶剤の例は、テトラヒドロフラン、ジオキサンなどの環式エーテル類、トルエンやキシレンなどの芳香族炭化水素類、メチレンクロライド、クロロホルムなどのハロゲン化炭化水素類、四塩化炭素である。そして、有機溶剤の好ましい例はメチレンクロライドである。反応温度には特に制限はない。しかしながら、この反応は発熱を伴いながら激しく進行するため、通常は低温条件下で行う方がよい。好ましい反応温度は１００℃以下であり、最も好ましい反応温度は３５℃以下である。実際には、変則的な反応温度調節下で反応させてもよい。例えば、初期においては、ドライアイス−メタノール浴または氷浴を用いて反応系を冷却してから反応させ、その後室温付近まで昇温させて引き続き反応を行う方法である。反応時間には特に制限は無い。通常、１〜１０時間で目的とするケイ素化合物を得ることができる。
以下の説明では、未反応の原料化合物および溶剤を総称して「不純物」と称することがある。この不純物を除去するために蒸留法を適用すると、長時間高温条件下に保持されるので、目的とする化合物が分解される恐れがある。従って、化合物（６）の純度を損ねることなく、不純物を効率的に除去するためには、再沈殿操作によって精製することが好ましい。この精製法は次のように行われる。まず、化合物（６）および不純物をともに溶解する溶剤に、反応液を溶解させる。このときの化合物（６）の好ましい濃度は、大まかに言えば１〜１５重量％である。次に、化合物（６）は溶解しないけれども不純物は溶解するような溶剤、いわゆる沈殿剤をこの溶液に加えて化合物（６）のみを沈殿させる。沈殿剤の好ましい使用量は、化合物（６）および不純物をともに溶解するために用いた溶剤の重量に基づいて２０〜５０倍である。この使用量範囲も大まかな基準であり、前記の化合物（６）の濃度範囲とともに、必ずしもこれらの範囲内でなくてもよい。
化合物（６）を溶解させるための好ましい溶剤は、溶解力が大きく、沸点の比較的低い溶剤である。好ましい沈殿剤は、化合物（６）を溶解させるための溶剤と相溶し、化合物（６）を全く溶解せず、不純物のみを溶解し、沸点も比較的低い溶剤である。好ましい沈殿剤の例は低級アルコール類である。特に好ましい沈殿剤はメタノールまたはエタノールである。そして、さらに精製度をあげるためには、再沈殿操作の繰り返し回数を多くすればよい。
次に、化合物（１）の例を、表１で定義される記号を用いて具体的に示す。表２〜表９に示される例は、式（６）において、Ｒ１２がエチル、２−メチルプロピル、２，４，４−トリメチルペンチル、シクロペンチル、シクロヘキシル、３，３，３−トリフルオロプロピルまたはフェニルであり、Ｚ１が−（ＣＨ２）２−、−（ＣＨ２）３−、−（ＣＨ２）４−、−（ＣＨ２）５−、または−Ｃ２Ｈ４−Ｏ−Ｃ３Ｈ６−である場合の例である。なお、化合物（１）は、これらの例によって制限されない。
2004078767.tif 000021
以下の表におけるＴ８は、下記のＰＳＱ骨格を有する８価の基を意味する。
2004078767.tif 000022
2004078767.tif 000023
2004078767.tif 000024
2004078767.tif 000025
2004078767.tif 000026
2004078767.tif 000027
2004078767.tif 000028
2004078767.tif 000029
2004078767.tif 000030
2004078767.tif 000031
表２〜表９の例は、本発明のケイ素化合物の好ましい例である。これらに加えて、式（６）におけるＲ１２がトリデカフルオロ−１，１，２，２−テトラヒドロオクチルであり、Ｚ１が−（ＣＨ２）２−、−（ＣＨ２）３−、−（ＣＨ２）４−、−（ＣＨ２）５−または−Ｃ２Ｈ４−Ｏ−Ｃ３Ｈ６−である化合物も同様に好ましい。そして、式（６）において、Ｒ１２が３，３，３−トリフルオロプロピルまたは非置換のフェニルである化合物が最も好ましい。
次に、化合物（１）を重合開始剤として用いることができる付加重合性単量体について説明する。この付加重合性単量体は、付加重合性の二重結合を少なくとも１つ有する単量体である。付加重合性の二重結合を１つ有する単官能の単量体の例の１つは、（メタ）アクリル酸系単量体である。この具体例は（メタ）アクリル酸、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、ｔｅｒｔ−ブチル（メタ）アクリレート、ｎ−ペンチル（メタ）アクリレート、ｎ−ヘキシル（メタ）アクリレート、シクロヘキシル（メタ）アクリレート、ｎ−ヘプチル（メタ）アクリレート、ｎ−オクチル（メタ）アクリレート、２−エチルヘキシル（メタ）アクリレート、ノニル（メタ）アクリレート、デシル（メタ）アクリレート、ドデシル（メタ）アクリレート、フェニル（メタ）アクリレート、トルイル（メタ）アクリレート、ベンジル（メタ）アクリレート、２−メトキシエチル（メタ）アクリレート、３−メトキシプロピル（メタ）アクリレート、３−メトキシブチル（メタ）アクリレート、２−ヒドロキシエチル（メタ）アクリレート、２−ヒドロキシプロピル（メタ）アクリレート、ステアリル（メタ）アクリレート、グリシジル（メタ）アクリレート、３−エチル−３−（メタ）アクリロイルオキシメチルオキセタン、２−（メタ）アクリロイルオキシエチルイソシアネート、（メタ）アクリレート２−アミノエチル、２−（２−ブロモプロピオニルオキシ）エチル（メタ）アクリレート、２−（２−ブロモイソブチリルオキシ）エチル（メタ）アクリレート、１−（メタ）アクリロキシ−２−フェニル−２−（２，２，６，６−テトラメチル−１−ピペリジニルオキシ）エタン、（１−（４−（（４−（メタ）アクリロキシ）エトキシエチル）フェニルエトキシ）ピペリジン、γ−（メタクリロイルオキシプロピル）トリメトキシシラン、３−（３，５，７，９，１１，１３，１５−ヘプタエチルペンタシクロ［９．５．１．１３，９．１５，１５．１７，１３］オクタシロキサン−１−イル）プロピル（メタ）アクリレート、３−（３，５，７，９，１１，１３，１５−ヘプタイソブチル−ペンタシクロ［９．５．１．１３，９．１５，１５．１７，１３］オクタシロキサン−１−イル）プロピル（メタ）アクリレート、３−（３，５，７，９，１１，１３，１５−ヘプタイソオクチルペンタシクロ［９．５．１．１３，９．１５，１５．１７，１３］オクタシロキサン−１−イル）プロピル（メタ）アクリレート、３−（３，５，７，９，１１，１３，１５−ヘプタシクロペンチルペンタシクロ［９．５．１．１３，９．１５，１５．１７，１３］オクタシロキサン−１−イル）プロピル（メタ）アクリレート、３−（３，５，７，９，１１，１３，１５−ヘプタフェニルペンタシクロ［９．５．１．１３，９．１５，１５．１７，１３］オクタシロキサン−１−イル）プロピル（メタ）アクリレート、３−［（３，５，７，９，１１，１３，１５−ヘプタエチルペンタシクロ［９．５．１．１３，９．１５，１５．１７，１３］オクタシロキサン−１−イルオキシ）���メチルシリル］プロピル（メタ）アクリレート、３−［（３，５，７，９，１１，１３，１５−ヘプタイソブチルペンタシクロ［９．５．１．１３，９．１５，１５．１７，１３］オクタシロキサン−１−イルオキシ）ジメチルシリル］プロピル（メタ）アクリレート、３−［（３，５，７，９，１１，１３，１５−ヘプタイソオクチルペンタシクロ［９．５．１．１３，９．１５，１５．１７，１３］オクタシロキサン−１−イルオキシ）ジメチルシリル］プロピル（メタ）アクリレート、３−［（３，５，７，９，１１，１３，１５−ヘプタシクロペンチルペンタシクロ［９．５．１．１３，９．１５，１５．１７，１３］オクタシロキサン−１−イルオキシ）ジメチルシリル］プロピル（メタ）アクリレート、３−［（３，５，７，９，１１，１３，１５−ヘプタフェニルペンタシクロ［９．５．１．１３，９．１５，１５．１７，１３］オクタシロキサン−１−イルオキシ）ジメチルシリル］プロピル（メタ）アクリレート、（メタ）アクリル酸のエチレンオキサイド付加物、トリフルオロメチルメチル（メタ）アクリレート、２−トリフルオロメチルエチル（メタ）アクリレート、２−パーフルオロエチルエチル（メタ）アクリレート、２−パーフルオロエチル−２−パーフルオロブチルエチル（メタ）アクリレート、２−パーフルオロエチル（メタ）アクリレート、トリフルオロメチル（メタ）アクリレート、ジパーフルオロメチルメチル（メタ）アクリレート、２−パーフルオロメチル−２−パーフルオロエチルエチル（メタ）アクリレート、２−パーフルオロヘキシルエチル（メタ）アクリレート、２−パーフルオロデシルエチル（メタ）アクリレートおよび２−パーフルオロヘキサデシルエチル（メタ）アクリレートである。
単官能の単量体のもう１つの例はスチレン系単量体である。その具体例は、スチレン、ビニルトルエン、α−メチルスチレン、ｐ−クロルスチレン、ｐ−クロロメチルスチレン、ｍ−クロロメチルスチレン、ｏ−アミノスチレン、ｐ−スチレンクロロスルホン酸、スチレンスルホン酸およびその塩、ビニルフェニルメチルジチオカルバメート、２−（２−ブロモプロピオニルオキシ）スチレン、２−（２−ブロモイソブチリルオキシ）スチレン、１−（２−（（４−ビニルフェニル）メトキシ）−１−フェニルエトキシ）−２，２，６，６−テトラメチルピペリジン、１−（４−ビニルフェニル）−３，５，７，９，１１，１３，１５−ヘプタエチルペンタシクロ［９．５．１．１３，９．１５，１５．１７，１３］オクタシロキサン、１−（４−ビニルフェニル）−３，５，７，９，１１，１３，１５−ヘプタイソブチルペンタシクロ［９．５．１．１３，９．１５，１５．１７，１３］オクタシロキサン、１−（４−ビニルフェニル）−３，５，７，９，１１，１３，１５−ヘプタイソオクチルペンタシクロ［９．５．１．１３，９．１５，１５．１７，１３］オクタシロキサン、１−（４−ビニルフェニル）−３，５，７，９，１１，１３，１５−ヘプタシクロペンチルペンタシクロ［９．５．１．１３，９．１５，１５．１７，１３］オクタシロキサン、１−（４−ビニルフェニル）−３，５，７，９，１１，１３，１５−ヘプタフェニルペンタシクロ［９．５．１．１３，９．１５，１５．１７，１３］オクタシロキサン、３−（３，５，７，９，１１，１３，１５−ヘプタエチルペンタシクロ［９．５．１．１３，９．１５，１５．１７，１３］オクタシロキサン−１−イル）エチルスチレン、３−（３，５，７，９，１１，１３，１５−ヘプタイソブチルペンタシクロ［９．５．１．１３，９．１５，１５．１７，１３］オクタシロキサン−１−イル）エチルスチレン、３−（３，５，７，９，１１，１３，１５−ヘプタイソオクチルペンタシクロ［９．５．１．１３，９．１５，１５．１７，１３］オクタシロキサン−１−イル）エチルスチレン、３−（３，５，７，９，１１，１３，１５−ヘプタシクロペンチルペンタシクロ［９．５．１．１３，９．１５，１５．１７，１３］オクタシロキサン−１−イル）エチルスチレン、３−（３，５，７，９，１１，１３，１５−ヘプタフェニルペンタシクロ［９．５．１．１３，９．１５，１５．１７，１３］オクタシロキサン−１−イル）エチルスチレン、３−（（３，５，７，９，１１，１３，１５−ヘプタエチルペンタシクロ［９．５．１．１３，９．１５，１５．１７，１３］オクタシロキサン−１−イルオキシ）ジメチルシリル）エチルスチレン、３−（（３，５，７，９，１１，１３，１５−ヘプタイソブチルペンタシクロ［９．５．１．１３，９．１５，１５．１７，１３］オクタシロキサン−１−イルオキシ）ジメチルシリル）エチルスチレン、３−（（３，５，７，９，１１，１３，１５−ヘプタイソオクチルペンタシクロ［９．５．１．１３，９．１５，１５．１７，１３］オクタシロキサン−１−イルオキシ）ジメチルシリル）エチルスチレン、３−（（３，５，７，９，１１，１３，１５−ヘプタシクロペンチルペンタシクロ［９．５．１．１���，９．１５，１５．１７，１３］オクタシロキサン−１−イルオキシ）ジメチルシリル）エチルスチレンおよび３−（（３，５，７，９，１１，１３，１５−ヘプタフェニルペンタシクロ［９．５．１．１３，９．１５，１５．１７，１３］オクタシロキサン−１−イルオキシ）ジメチルシリル）エチルスチレンである。
その他の単官能性単量体の例は、フッ素含有ビニル単量体（パーフルオロエチレン、パーフルオロプロピレン、フッ化ビニリデンなど）、ケイ素含有ビニル系単量体（ビニルトリメトキシシラン、ビニルトリエトキシシランなど）、無水マレイン酸、マレイン酸、マレイン酸のモノアルキルエステルおよびジアルキルエステル、フマル酸、フマル酸のモノアルキルエステルおよびジアルキルエステル、マレイミド系単量体（マレイミド、メチルマレイミド、エチルマレイミド、プロピルマレイミド、ブチルマレイミド、ヘキシルマレイミド、オクチルマレイミド、ドデシルマレイミド、ステアリルマレイミド、フェニルマレイミド、シクロヘキシルマレイミドなど）、ニトリル基含有単量体（アクリロニトリル、メタクリロニトリルなど）、アミド基含有単量体（アクリルアミド、メタクリルアミドなど）、ビニルエステル系単量体（酢酸ビニル、プロピオン酸ビニル、ピバリン酸ビニル、安息香酸ビニル、桂皮酸ビニルなど）、オレフィン類（エチレン、プロピレンなど）、共役ジエン系単量体（ブタジエン、イソプレンなど）、ハロゲン化ビニル（塩化ビニルなど）、ハロゲン化ビニリデン（塩化ビニリデンなど）、ハロゲン化アリル（塩化アリルなど）、アリルアルコール、ビニルピロリドン、ビニルピリジン、Ｎ−ビニルカルバゾール、メチルビニルケトンおよびビニルイソシアナートである。さらに、重合性二重結合を１分子中に１つ有し、主鎖がスチレン、（メタ）アクリル酸エステル、シロキサンなどから誘導されたマクロ単量体も挙げられる。
付加重合性二重結合を２つ有する多官能単量体の例は、１，３−ブタンジオール  ジ（メタ）アクリレート、１，４−ブタンジオール  ジ（メタ）アクリレート、１，６−ヘキサンジオール  ジ（メタ）アクリレート、ポリエチレングリコール  ジ（メタ）アクリレート、ジエチレングリコール  ジ（メタ）アクリレート、ネオペンチルグリコール  ジ（メタ）アクリレート、トリエチレングリコール  ジ（メタ）アクリレート、トリプロピレングリコール  ジ（メタ）アクリレート、ヒドロキシピバリン酸エステルネオペンチルグリコール  ジ（メタ）アクリレート、トリメチロールプロパン  ジ（メタ）アクリレート、ビス〔（メタ）アクリロイルオキシエトキシ〕ビスフェノールＡ、ビス〔（メタ）アクリロイルオキシエトキシ〕テトラブロモビスフェノールＡ、ビス〔（メタ）アクロキシポリエトキシ〕ビスフェノールＡ、１，３−ビス（ヒドロキシエチル）５，５−ジメチルヒダントイン、３−メチルペンタンジオール  ジ（メタ）アクリレート、ヒドロキシピバリン酸エステルネオペンチルグリコール誘導体のジ（メタ）アクリレートおよびビス〔（メタ）アクリロイルオキシプロピル〕テトラメチルジシロキサン等のジ（メタ）アクリレート系単量体、ジビニルベンゼンである。さらに、分子中に重合性二重結合を２つ有し、主鎖がスチレン、（メタ）アクリル酸エステル、シロキサンなどから誘導されたマクロ単量体もあげられる。
付加重合性二重結合を３つ以上有する多官能単量体の例は、トリメチロールプロパン  トリ（メタ）アクリレート、ペンタエリスリトール  トリ（メタ）アクリレート、ペンタエリスリトール  テトラ（メタ）アクリレート、ジペンタエリスリトール  モノヒドロキシペンタ（メタ）アクリレート、トリス（２−ヒドロキシエチルイソシアネート）  トリ（メタ）アクリレート、トリス（ジエチレングリコール）トリメレート  トリ（メタ）アクリレート、３，７，１４−トリス［（（（メタ）アクリロイルオキシプロピル）ジメチルシロキシ）］−１，３，５，７，９，１１，１４−ヘプタエチルトリシクロ［７．３．３．１５，１１］ヘプタシロキサン、３，７，１４−トリス［（（（メタ）アクリロイルオキシプロピル）ジメチルシロキシ）］−１，３，５，７，９，１１，１４−ヘプタイソブチルトリシクロ［７．３．３．１５，１１］ヘプタシロキサン、３，７，１４−トリス［（（（メタ）アクリロイルオキシプロピル）ジメチルシロキシ）］−１，３，５，７，９，１１，１４−ヘプタイソオクチルトリシクロ［７．３．３．１５，１１］ヘプタシロキサン、３，７，１４−トリス［（（（メタ）アクリロイルオキシプロピル）ジメチルシロキシ）］−１，３，５，７，９，１１，１４−ヘプタシクロペンチルトリシクロ［７．３．３．１５，１１］ヘプタシロキサン、３，７，１４−トリス［（（（メタ）アクリロイルオキシプロピル）ジメチルシロキシ）］−１，３，５，７，９，１１，１４−ヘプタフェニルトリシクロ［７．３．３．１５，１１］ヘプタシロキサン、オクタキス（３−（メタ）アクリロイルオキシプロピルジメチルシロキシ）オクタシルセスキオキサンおよびオクタキス（３−（メタ）アクリロイルオキシプロピル）オクタシルセスキオキサンである。更に、分子中に重合性二重結合を２個以上を有し、主鎖がスチレン、（メタ）アクリル酸エステル、シロキサンなどから誘導されたマクロ単量体も挙げられる。
これらの単量体は単独で用いてもよいし、複数を共重合させてもよい。共重合させる際にはランダム共重合でも、ブロック共重合でもよい。
次に、化合物（６）を開始剤とし、遷移金属錯体を触媒として、付加重合性単量体を原子移動ラジカル重合させる方法について説明する。本発明における原子移動ラジカル重合法は、リビングラジカル重合法の一つであり、有機ハロゲン化物またはハロゲン化スルフォニル化合物を開始剤として付加重合性単量体をラジカル重合する方法である。この方法は、Ｊ．Ａｍ．Ｃｈｅｍ．Ｓｏｃ．，１９９５，１１７，５６１４、Ｍａｃｒｏｍｏｌｅｃｕｌｅｓ，１９９５，２８，７９０１、Ｓｃｉｅｎｃｅ，１９９６，２７２，８６６などに開示されている。
重合触媒として用いられる遷移金属錯体の好ましい例は、周期律表第７族、８族、９族、１０族、または１１族元素を中心金属とする金属錯体である。更に好ましい触媒は、０価の銅、１価の銅、２価のルテニウム、２価の鉄または２価のニッケル錯体である。なかでも、銅の錯体が好ましい。１価の銅化合物の例は、塩化第一銅、臭化第一銅、ヨウ化第一銅、シアン化第一銅、酸化第一銅、過塩素酸第一銅である。銅化合物を用いる場合には、触媒活性を高めるために、２，２’−ビピリジルもしくはその誘導体、１，１０−フェナントロリンもしくはその誘導体、ポリアミン（テトラメチルエチレンジアミン、ペンタメチルジエチレントリアミン、ヘキサメチルトリス（２−アミノエチル）アミンなど）、またはＬ−（−）−スパルテイン等の多環式アルカロイドが配位子として添加される。２価の塩化ルテニウムのトリストリフェニルホスフィン錯体（ＲｕＣｌ２（ＰＰｈ３）３）も触媒として好適である。ルテニウム化合物を触媒として用いる場合には、活性化剤としてアルミニウムアルコキシド類が添加される。更に、２価の鉄のビストリフェニルホスフィン錯体（ＦｅＣｌ２（ＰＰｈ３）２）、２価のニッケルのビストリフェニルホスフィン錯体（ＮｉＣｌ２（ＰＰｈ３）２）、２価のニッケルのビストリブチルホスフィン錯体（ＮｉＢｒ２（ＰＢｕ３）２）なども、触媒として好適である。
重合反応には溶剤を用いてもよい。用いられる溶剤の例は、炭化水素系溶剤（ベンゼン、トルエンなど）、エーテル系溶剤（ジエチルエーテル、テトラヒドロフラン、ジフェニルエーテル、アニソール、ジメトキシベンゼンなど）、ハロゲン化炭化水素系溶剤（塩化メチレン、クロロホルム、クロロベンゼンなど）、ケトン系溶剤（アセトン、メチルエチルケトン、メチルイソブチルケトンなど）、アルコール系溶剤（メタノール、エタノール、プロパノール、イソプロパノール、ｎ−ブチルアルコール、ｔｅｒｔ−ブチルアルコールなど）、ニトリル系溶剤（アセトニトリル、プロピオニトリル、ベンゾニトリルなど）、エステル系溶剤（酢酸エチル、酢酸ブチルなど）、カーボネート系溶剤（エチレンカーボネート、プロピレンカーボネートなど）、アミド系溶剤（Ｎ，Ｎ−ジメチルホルムアミド、Ｎ，Ｎ−ジメチルアセトアミド）、ハイドロクロロフルオロカーボン系溶剤（ＨＣＦＣ−１４１ｂ、ＨＣＦＣ−２２５）、ハイドロフルオロカーボン（ＨＦＣｓ）系溶剤（炭素数２〜４、５および６以上のＨＦＣｓ）、パーフルオロカーボン系溶剤（パーフルオロペンタン、パーフルオロヘキサン）、脂環式ハイドロフルオロカーボン系溶剤（フルオロシクロペンタン、フルオロシクロブタン）、酸素含有フッ素系溶剤（フルオロエーテル、フルオロポリエーテル、フルオロケトン、フルオロアルコール）、水である。これらは、単独で使用してもよく、２種以上を併用してもよい。また、エマルジョン系もしくは超臨界流体ＣＯ２を媒体とする系においても重合を行うことができる。なお、用いることができる溶剤はこれらの例に制限されない。
原子移動ラジカル重合は、付加重合性単量体の種類、溶剤の種類に応じて、減圧、常圧または加圧下で行うことができる。併用される有機金属錯体、または生成ラジカルは、酸素と接触すると失活する恐れがある。そのような場合には重合速度が低下したり、良好なリビング重合体が得られなかったりするため、窒素、アルゴンなどの不活性ガス雰囲気下で重合を行うことが肝要である。この反応では、あらかじめ、減圧下で重合系内の溶存酸素を除去する必要がある。そして、溶存酸素の除去工程の後、そのまま減圧下において重合工程へ移行することも可能である。原子移動ラジカル重合には慣用の方法を採用することができ、重合方法によって特に制限されない。例えば、塊状重合法、溶液重合法、懸濁重合法、乳化重合法、または塊状−懸濁重合法などを採用することができる。そして、重合温度は０〜２００℃の範囲であり、好ましい重合温度は、室温〜１５０℃の範囲である。
上記の方法により、例えば化合物（６）を開始剤として得られる重合体は、式（７）で示すことができる。以下の説明では、式（７）で示される重合体を重合体（７）で表記する。
2004078767.tif 000032
式（７）におけるＰ１は、付加重合性単量体の重合によって得られる構成単位の連鎖であり、この他の記号は式（６）におけるこれらの記号とそれぞれ同一の意味を有する。
用いる付加重合性単量体の種類を適当に選ぶことによって、重合体（７）の構造を制御することが可能である。例えば、単量体の単独重合を行えば、ホモポリマーが結合したシルセスキオキサンが得られる。複数の単量体を同時に添加して重合するとランダム共重合体が結合したシルセスキオキサンが得られる。単量体を逐次的に添加する方法、例えば、最初の単量体の重合が完結した後に、２番目の単量体を添加して重合を完結させる方法を採用すれば、ブロック共重合体が結合したシルセスキオキサンを得ることができる。この段階的な重合を複数の単量体を用いて繰り返し行うことで、マルチブロック共重合体が結合したシルセスキオキサンを得ることが可能である。そして、必要に応じて多官能単量体を共存させることで、三次元網目構造を有する架橋重合体とすることもできる。
通常の付加重合性単量体を重合させる時に、重合性官能基を有すると同時に開始剤としての機能をも有する化合物、例えば２−（２−ブロモプロピオニルオキシ）エチル（メタ）アクリレート、２−（２−ブロモイソブチリルオキシ）エチル（メタ）アクリレート、２−（２−ブロモプロピオニルオキシ）スチレン、２−（２−ブロモイソブチリルオキシ）スチレンなどを併用することにより、高分岐型ポリマーが結合したシルセスキオキサンを得ることができる。また、トリアルコキシシラン、ポリジメチルシロキサン、シルセスキオキサンなどであって、（メタ）アクリル基やスチリル基などの重合性官能基を有する化合物を併用することにより、重合体の構造中にケイ素原子を含む構成単位を導入することができる。原子移動ラジカル重合に関与しない開始基を有する付加重合性単量体、例えば１−（２−（４−ビニルフェニルメトキシ）−１−フェニルエトキシ）−２，２，６，６−テトラメチルピペリジン、１−（メタ）アクリロイルオキシ−２−フェニル−２−（２，２，６，６−テトラメチル−１−ピペリジニルオキシ）エタン、（１−（４−（４−（メタ）アクリロイルオキシエトキシエチル）フェニルエトキシ）ピペリジン、ビニルフェニルメチルジチオカルバメートなどを共重合させた後、得られた重合体を開始剤として、さらに他の重合様式（例えばニトロキシル重合や光イニファタ重合）で付加重合性単量体を重合させて、グラフト共重合体を形成させることもできる。
オキセタニル基を有する単量体、例えば３−エチル−３−（メタ）アクリロイルオキシメチルオキセタンなどと共重合させた後、得られた重合体に開始剤としてジフェニル−４−チオフェノキシフェニルスルフォニウムヘキサフルオロアンチモネート、または（４−ペンタデシルオキシフェニル）フェニルアイオドニウムヘキサフルオロアンチモネートなどを添加すれば、光カチオン重合させることが可能になる。
次に重合体（７）の精製方法について説明する。この重合体の単離・精製は、未反応の付加重合性単量体を効率よく除去することによってなされる。種々の方法があるが、再沈殿操作による精製法が好ましい。この精製法は次のように行われる。まず、重合体（７）および未反応の単量体を含む重合反応液に、重合体（７）は溶解しないけれども未反応の単量体は溶解するような溶剤、いわゆる沈殿剤をこの溶液に加えて重合体（７）のみを沈殿させる。沈殿剤の好ましい使用量は、前記の重合反応液の重量に基づいて２０〜５０倍である。
好ましい沈殿剤は、重合時に用いる溶剤と相溶し、重合体（７）を全く溶解せず、未反応の単量体のみを溶解し、沸点も比較的低い溶剤である。好ましい沈殿剤の例は低級アルコール類および脂肪族炭化水素である。特に好ましい沈殿剤はメタノールおよびヘキサンである。そして、未反応単量体の除去効率をさらにあげるためには、再沈殿操作の繰り返し回数を多くすればよい。この方法により、重合体（７）のみを貧溶剤中で析出させることが可能であり、濾過操作によって容易に未反応単量体と重合体とを分離することができる。
上記の方法により単離した重合体（７）には重合触媒である遷移金属錯体が残存するため、重合体の着色、物性面への影響および環境安全性などの問題が生ずることがある。従って、重合反応終了時にこの触媒残渣を除去する必要がある。触媒残渣は、活性炭などを用いる吸着処理により除去することができる。活性炭以外の吸着剤の例は、イオン交換樹脂（酸性、塩基性またはキレート形）、および無機系吸着剤である。無機系吸着剤は、固体酸、固体塩基、または中性の性格を有する。そしてこれは、多孔質構造の粒子であるため、非常に高い吸着能を有する。低温から高温までの広い温度範囲で使用可能であることも、無機系吸着剤の特徴の１つである。
無機系吸着剤の代表例は、二酸化ケイ素、酸化マグネシウム、シリカ・アルミナ、アルミニウムシリケート、活性アルミナ、酸性白土、活性白土等の粘土系吸着剤、ゼオライト（ｚｅｏｌｉｔｅ）系吸着剤、ドーソナイト（ｄａｗｓｏｎｉｔｅ）類化合物、およびハイドロタルサイト（ｈｙｄｒｏｔａｌｃｉｔｅ）類化合物である。ゼオライトには天然産と合成品があるが、いずれでもよい。二酸化ケイ素には結晶性、無定形、非晶質、ガラス状、合成品、天然品などの種類があるが、本発明においては、種類に関係なく、粉体状の二酸化ケイ素が使用可能である。天然アルミニウムシリケートの例は、軽石、フライアッシュ、カオリン、ベントナイト、活性白土、ケイソウ土である。合成アルミニウムシリケートは、比表面積も大きく吸着能力が高いハイドロタルサイト類化合物は、アルミニウム・マグネシウム水酸化物の含水炭酸塩である。
酸性吸着剤および塩基性吸着剤は、活性炭と併用されることが好ましい。酸性吸着剤の例は、酸性白土、活性白土、アルミニウムシリケートである。塩基性吸着剤の例は、活性アルミナ、前記のゼオライト系吸着剤、ハイドロタルサイト類化合物である。これらの吸着剤は単独で用いても２種以上を混合して用いてもかまわない。そして、原子移動ラジカル重合により製造される重合体（７）は、活性アルミナと接触させることにより精製することができる。活性アルミナは、アルドリッチ社などからの市販品を用いることができる。活性アルミナをこれ以外の吸着剤と併用して吸着処理を行う場合は、吸着剤を混合して接触させることもできるが、それぞれ別々の工程で接触させてもよい。吸着剤と接触させる際は反応液そのままでもよく、反応液を溶剤で希釈しても構わない。希釈溶剤は、重合体の貧溶剤でないことのみを条件として、一般的な溶剤から選択されてよい。吸着剤処理の温度については特に制限はない。一般的には、０℃〜２００℃で処理すればよい。好ましい温度範囲は室温〜１８０℃である。そして吸着剤の使用量は、重合体（７）の重量に基づいて、０．１〜５００重量％の範囲である。経済性と操作面を考慮すると、好ましい範囲は０．５〜１０重量％である。
吸着剤と重合体溶液の固液接触には、撹拌混合と固液分離を回分操作で行う回分式の方法が利用できる。この他に、吸着剤を容器に充填し重合体溶液を通液する固定層方式、吸着剤の移動層に液を通じる移動層式、吸着剤を液で流動化して吸着を行う流動層式などの連続式の方法も利用できる。さらに必要に応じて、撹拌による混合分散操作に、容器の振とうまたは超音波の利用などの、分散効率を向上させる操作を組み合わせることができる。重合体溶液を吸着剤に接触させた後、濾過、遠心分離、沈降分離等の方法で吸着剤を除去し、必要に応じて水洗処理を行い、精製された重合体溶液を得る。吸着剤による処理は、最終生成物である重合体（７）に対して行えばよいが、この重合体を製造するための中間生成物に対して行ってもよい。例えば、原子移動ラジカル重合により得られるブロック共重合体の各重合段階において、この重合体を単離し、吸着処理を行なうことも可能である。吸着剤による処理を行った重合体（７）は、貧溶剤中で析出させたり、溶剤などの揮発成分を減圧下で溜去することにより分離してもよい。
生成した重合体（７）の分子量および分子量分布の解析方法について説明する。通常、付加重合体の分子量は、ポリスチレンやポリ（メチル  メタアクリレート）のような直鎖状のポリマーを標準試料とした校正曲線を用いて、ゲルパーミエーションクロマトグラフィー（ＧＰＣ）で測定することができる。重合体（７）の分子量および分子量分布も、ＧＰＣにより解析することが可能である。
重合体（７）は末端部分がシルセスキオキサンであるため、酸性条件下または塩基性条件下で、容易に分解することができる。すなわち、シルセスキオキサンから付加重合体を切り離した後に、その分子量を測定することによって、重合体部分の分子量解析の精度をさらに向上させることができる。酸性条件下で重合体（７）を分解する場合には、フッ化水素酸を用いることが好ましい。塩基性条件下で重合体（７）を分解する場合には、水酸化カリウムを用いることが好ましい。重合体（７）の分解は、均一系および不均一系のどちらでも行うことができる。例えば、重合体（７）を溶解できる有機溶剤（テトラヒドロフラン、アセトニトリルなど）とフッ化水素酸との均一混合系で、重合体（７）のシルセスキオキサン部分を切り離すことができる。トルエンとフッ化水素酸との不均一混合系においても、シルセスキオキサン部分の分解を行うことが可能である。この際には、相間移動触媒の併用が好ましい。相間移動触媒の例は、ベンジルトリメチルアンモニウムクロライド、テトラメチルアンモニウムクロライド、テトラブチルアンモニウムブロマイド、トリオクチルメチルアンモニウムクロライド、ジオクチルジメチルアンモニウムクロライド、トリエチルアミン、ジメチルアニリンである。水酸化カリウムを用いる場合は、テトラヒドロフラン、エタノールおよび水の混合溶剤中で分解をすることも可能である。
これらの方法により切り離した付加重合体についてＧＰＣにより測定すれば、重合体（７）中の付加重合体部分の分子量を求めることができる。粘度とＧＰＣデータから得られる普遍校正曲線を用いることにより、重合体（７）の分子量を求めることも可能である。重合体（７）の絶対分子量は、末端基定量法、膜浸透圧法、超遠心法、光散乱法などによっても求めることができる。
重合体（７）の好ましい分子量は、ポリスチレン換算で、数平均分子量が５００〜１，０００，０００の範囲である。さらに好ましい範囲は１０００〜１００，０００である。ただ、この範囲の上限値および下限値に特別な意味があるわけではない。そして分子量分布は、分散度（Ｍｗ／Ｍｎ）で１．０１〜２．０の範囲であることが好ましい。
重合体（７）の分子量は、付加重合性単量体と開始剤である化合物（６）との割合により調整することができる。すなわち、付加重合性単量体／化合物（６）のモル比および単量体の消費率から、次の計算式を用いて、重合体（７）の理論分子量を予測することができる。
Ｍｎ＝（単量体の消費率（モル％）／１００）×ＭＷＭ×モル比＋ＭＷ１
この計算式において、Ｍｎは理論数平均分子量、ＭＷＭは付加重合性単量体の分子量、ＭＷ１は化合物（６）の分子量、モル比は化合物（６）に対する付加重合性単量体のモル倍率である。
前記の数平均分子量範囲を有する重合体を得ようとする場合には、化合物（６）に対する付加重合性単量体のモル倍率を、およそ２〜およそ４０，０００とする。このモル倍率の好ましい範囲は、およそ１０〜およそ５，０００である。数平均分子量は、重合時間を変化させることによっても調整することができる。単量体の消費率（以下、「転化率」と称することがある。）を求めるためには、ＧＰＣ、１Ｈ−ＮＭＲ、ガスクロマトグラフィーのいずれの方法も採用することができる。
【実施例】  実施例を用いて本発明をさらに具体的に説明するが、本発明は以下の実施例に限定されない。
実施例１〜１００中の分子量のデータは、ＧＰＣ（ゲルパーミエーションクロマトグラフィー法）によって求めたポリスチレン換算値であり、実施例１０１〜１３０中の分子量のデータは、ＧＰＣによって求めたポリ（メタクリル酸メチル）換算値である。以下に、ＧＰＣの測定条件を示す。
装置：日本分光株式会社製、ＪＡＳＣＯ  ＧＵＬＬＩＶＥＲ  １５００（インテリジェント示差屈折率計ＲＩ−１５３０）
溶剤：テトラヒドロフラン
流速：１ｍｌ／ｍｉｎ
カラム温度：４０℃
使用カラム：実施例１〜９０：東ソー株式会社製、ＴＳＫｇｕａｒｄｃｏｌｕｍｎ  ＨＸＬ−Ｌ（ＧＵＡＲＤＣＯＬＵＭＮ）＋ＴＳＫｇｅｌ  Ｇ１０００ＨｘＬ（排除限界分子量（ポリスチレン）：１，０００）＋ＴＳｋｇｅｌ  Ｇ２０００ＨｘＬ（排除限界分子量（ポリスチレン）：１０，０００）
較正曲線用標準試料：Ｐｏｌｙｍｅｒ  Ｌａｂｏｒａｔｏｒｉｅｓ社製、Ｐｏｌｙｍｅｒ  Ｓｔａｎｄａｒｄｓ（ＰＬ），Ｐｏｌｙｓｔｙｒｅｎｅ
同：実施例９１〜１３０：昭和電工株式会社製、Ｓｈｏｄｅｘ  ＫＦ−Ｇ（ＧＵＡＲＤＣＯＬＵＭＮ）＋Ｓｈｏｄｅｘ  ＫＦ−８０４Ｌ（排除限界分子量（ポリスチレン）：４００，０００）×２本
実施例で用いられる記号の意味は次の通りである。
Ｐｈ：フェニル
Ｃｈ：シクロヘキシル
Ｃｐ：シクロペンチル
Ｅｔ：エチル
ｉＢｕ：イソブチル
ｉＯｃ：イソオクチル
ＴＦＰｒ：トリフルオロプロピル
ＴＤＦＯｃ：トリデカフルオロ−１，１，２，２−テトラヒドロオクチル
ＴＭＳ：トリメチルシリル
Ｍｎ：数平均分子量
Ｍｗ：重量平均分子量
【実施例１】＜ポリフェニルシルセスキオキサン（化合物Ａ）の合成＞
攪拌機、還流冷却器、温度計及び滴下漏斗を取り付けた内容積２リットルのセパラブル４つ口フラスコに、氷水（６４０．７ｇ）及びトルエン（２００ｇ）を仕込み、撹拌しながらフラスコ内を０℃に冷却した。次に、フェニルトリクロロシラン（２１１．５ｇ）とモレキュラシーブスで１昼夜乾燥したトルエン（１３０ｇ）との混合溶液を、フラスコ内の温度が２℃を超えないようにしながら１時間掛けて滴下した。その後、室温で３０分間撹拌してから純水で水洗し、減圧下でトルエンを留去して、固体状の化合物Ａ（１２０．７ｇ）を得た。化合物Ａの重量平均分子量は約３１００であった。
【実施例２】＜ナトリウム結合フェニルシルセスキオキサン化合物（化合物Ｂ）の合成＞
還流冷却器、温度計を取り付けた５００ｍｌの４つ口フラスコに、上記で得られた化合物Ａ（１２．９ｇ）、モレキュラシーブスで１昼夜乾燥したテトラヒドロフラン（２５０ｍｌ）及び水酸化ナトリウム（４．０ｇ）を仕込み、マグネチックスターラーで撹拌しながら、６７℃に加熱して還流状態にした。約４時間後、微粉の析出により溶液が白濁し始め、そのまま１時間還流を続けて反応を終了させた。析出した固体をテトラヒドロフランで洗浄し、濾過によりテトラヒドロフランを分離した後、真空乾燥して化合物Ｂ（１０．１ｇ）を得た。
2004078767.tif 000033
【実施例３】＜フェニルトリメトキシシランを原料としたナトリウム結合フェニルシルセスキオキサン化合物（化合物Ｂ）の合成＞
還流冷却器、温度計及び滴下漏斗を取り付けた内容積１リットルの４つ口フラスコに、フェニルトリメトキシシラン（９９ｇ）、水酸化ナトリウム（１０ｇ）及び２−プロパノール（５００ｍｌ）を仕込み撹拌子を投入した。室温にてマグネチックスターラーで攪拌しながら滴下漏斗より脱イオン水１１ｇを約２分間で滴下し、その後、２−プロパノールが還流する温度までオイルバスにて加熱した。還流が開始してから１．５時間撹拌を継続し反応を完結させた。その後、フラスコをオイルバスより引き上げ、室温で１晩静置して生成した固体を完全に析出させた。析出した固体は孔径０．１マイクロメートルのメンブランフィルターを具備した加圧濾過器により濾過した。次いで得られた固体を２−プロパノールで１回洗浄し、減圧乾燥機にて７０℃、４時間乾燥を行い、白色固体の化合物Ｂ（６６ｇ）を得た。
【実施例４】＜フェニルトリメトキシシランを原料として得られた化合物Ｂへのトリメチルシリル基の導入（化合物Ｃ）＞
滴下漏斗、還流冷却器及び温度計を取り付けた内容積５０ミリリットルの４つ口フラスコに、撹拌子、実施例３で得られた化合物Ｂ（１．２ｇ）、テトラヒドロフラン（１２ｇ）、トリエチルアミン（１．８ｇ）を仕込み、乾燥窒素にてシールした。マグネチックスターラーで撹拌しながら室温で滴下漏斗よりクロロトリメチルシラン（２．３ｇ）を約１分間で滴下した。滴下終了後、室温で３時間撹拌を継続し反応を完結させた。ついで純水１０ｇ投入し、生成した塩化ナトリウム及び未反応のクロロトリメチルシランを加水分解した。このようにして得られた反応混合物を分液漏斗に移し有機相と水相とに分離し、得られた有機相を脱イオン水により洗浄液が中性になるまで水洗を繰り返した。得られた有機相を無水硫酸マグネシウムで乾燥、濾過、ロータリーエバポレーターで減圧濃縮して白色固体の化合物Ｃ（１．２ｇ）を得た。
化合物Ｃについて、１Ｈ−ＮＭＲ、１３Ｃ−ＮＭＲ、２９Ｓｉ−ＮＭＲ、質量分析、Ｘ線結晶構造解析及びＩＲ分析により構造解析を行った。１Ｈ−ＮＭＲチャート及び１３Ｃ−ＮＭＲチャートから、フェニル基とトリメチルシリル基が７：３の積分比で存在することが確認された。２９Ｓｉ−ＮＭＲから、トリメチルシリル基を示唆する１１．５４７ｐｐｍ、フェニル基を有しＴ構造を示唆する−７７．５７４ｐｐｍ、−７８．１３７ｐｐｍ、−７８．４２４ｐｐｍ（いずれもテトラメチルシランを基準）のピークが１：３：３の比で３種類存在することが確認された。質量分析スペクトルの測定結果から、絶対分子量は前記式（８）に示す構造体の理論分子量と一致した。Ｘ線結晶構造解析による結晶構造解析の結果から、前記式（８）に示す構造体であることが確認された。ＩＲ分析スペクトルの測定結果から、１４３０，１５９０ｃｍ−１にＳｉ−Ｐｈの変角振動、１９６０〜１７６０ｃｍ−１に置換ベンゼン環の倍振動、１２００〜９５０ｃｍ−１にＳｉ−Ｏ−Ｓｉの伸縮振動、１２５０ｃｍ−１にＳｉ−ＣＨ３の振動にそれぞれ帰属される吸収が確認された。これらの結果は、トリメチルシリル基で置換した化合物（化合物Ｃ）が前記式（８）で表される構造であることを支持しており、このことから、得られたナトリウム結合フェニルシルセスキオキサン化合物（化合物Ｂ）は前記式（９）で表される構造を有していることが分かった。なお、Ｔ構造はＳｉ原子に３個の酸素原子が結合している構造のことである。
【実施例５】＜シクロヘキシルトリメトキシシランを原料としたナトリウム結合シクロヘキシルシルセスキオキサン化合物の合成＞
フェニルトリメトキシシランの代わりにシクロヘキシルトリメトキシシランを用いる以外は、実施例３と同様の操作を行うことにより、式（１０）で示されるナトリウム結合シクロヘキシルシルセスキオキサン化合物を得ることができる。
2004078767.tif 000034
【実施例６】＜化合物（１０）へのトリメチルシリル基の導入＞
化合物（９）の代わりに化合物（１０）を用いる以外は、実施例４と同様の操作を行うことにより、式（１１）で示されるトリメチルシリル基を有するシクロヘキシルシルセスキオキサン化合物を得ることができる。さらに、実施例４と同様の操作により化合物（１１）の構造解析を行うことで、前記化合物（１０）の生成を確認することができる。
2004078767.tif 000035
【実施例７】＜シクロペンチルトリメトキシシランを原料としたナトリウム結合シクロペンチルシルセスキオキサン化合物の合成＞
還流冷却器、温度計及び滴下漏斗を取り付けた内容積２００ｍｌの４つ口フラスコに、シクロペンチルトリメトキシシラン（１９．０ｇ）、ＴＨＦ（１００ｍｌ）、水酸化ナトリウム（１．７ｇ）及び脱イオン水（２．３ｇ）を仕込み、マグネチックスターラーで攪拌しながら加熱した。６７℃で還流が開始してから１０時間撹拌を続けて、反応を終了させた。その後、フラスコをオイルバスから引き上げ、室温で１晩静置して生成した固体を完全に析出させた。析出した固体を濾過、真空乾燥して粉末状固体の化合物（４．２ｇ）を得た。
【実施例８】＜トリメチルシリル基の導入＞
環流冷却器を取り付けた内容積１００ｍｌの４つ口フラスコに、実施例７で得られた化合物（１．０ｇ）、ＴＨＦ（３０ｍｌ）、トリエチルアミン（０．５ｇ）及びトリメチルクロロシラン（０．７ｇ）を仕込み、マグネチックスターラーで攪拌しながら室温で２時間撹拌した。反応終了後、実施例４の構造確認における場合と同様に処理して、粉末状固体の化合物（０．９ｇ）を得た。
得られた化合物を、１Ｈ−ＮＭＲ、２９Ｓｉ−ＮＭＲ及びＸ線結晶構造解析により分析した。１Ｈ−ＮＭＲから、シクロペンチル基とトリメチルシリル基が７：３の積分比で存在することが確認された。２９Ｓｉ−ＮＭＲから、トリメチルシリル基を示唆する８．４３ｐｐｍ、シクロペンチル基を有しＴ構造を示唆する−６６．３７ｐｐｍ、−６７．９７ｐｐｍ、−６７．９９ｐｐｍの３種類のピークが確認された。−６７．９７ｐｐｍ、−６７．９９ｐｐｍのピーク強度の和と、−６６．３７ｐｐｍのピーク強度の比は６：１であった。これらの結果とＸ線結晶構造解析による結晶構造とから、分析の対象である粉末状固体の化合物は式（１２）で示されるケイ素化合物であると確認された。従って、実施例７で得られた化合物は、式（１３）で示される構造を有すると示唆された。
2004078767.tif 000036
【実施例９】＜エチルトリメトキシシランを原料としたナトリウム結合エチルシルセスキオキサン化合物の合成＞
フェニルトリメトキシシランの代わりにエチルトリメトキシシランを用いる以外は、実施例３と同様の操作を行うことにより、式（１４）で示されるナトリウム結合エチルシルセスキオキサン化合物を得ることができる。
2004078767.tif 000037
【実施例１０】＜化合物（１４）へのトリメチルシリル基の導入＞
化合物（９）の代わりに化合物（１４）を用いる以外は、実施例４と同様の操作を行うことにより、式（１５）で示されるトリメチルシリル基を有するエチルシルセスキオキサン化合物を得ることができる。さらに、実施例４と同様の操作により化合物（１５）の構造解析を行うことで、前記化合物（１４）の生成を確認することができる。
2004078767.tif 000038
【実施例１１】＜イソブチルトリメトキシシランを原料としたナトリウム結合イソブチルシルセスキオキサン化合物の合成＞
還流冷却器、温度計及び滴下漏斗を取り付けた内容積２００ｍｌの４つ口フラスコに、イソブチルトリメトキシシラン（１８．７ｇ）、ＴＨＦ（１００ｍｌ）、水酸化ナトリウム（１．８ｇ）及び脱イオン水（２．４ｇ）を仕込み、マグネチックスターラーで攪拌しながら加熱した。６７℃で還流が開始してから１０時間撹拌を続けて、反応を終了させた。定圧下で固体が析出するまで反応液を濃縮した後、得られた濃縮液を室温で１晩静置して、固体を完全に析出させた。これを濾過し、真空乾燥して粉末状固体の化合物（５．１ｇ）を得た。
【実施例１２】＜トリメチルシリル基の導入＞
環流冷却器を取り付けた内容積２００ｍｌの４つ口フラスコに、実施例１１で得られた粉末状固体の化合物（１．０ｇ）、ＴＨＦ（２０ｍｌ）、トリエチルアミン（０．５ｇ）及びトリメチルクロロシラン（０．８ｇ）を仕込み、マグネチックスターラーで攪拌しながら室温で２時間撹拌した。反応終了後、実施例４の構造確認における場合と同様に処理して、粉末状固体の化合物（０．９ｇ）を得た。
上記の粉末状固体について、１Ｈ−ＮＭＲ及び２９Ｓｉ−ＮＭＲにより構造解析を行った。１Ｈ−ＮＭＲチャートから、イソブチル基とトリメチルシリル基が７：３の積分比で存在することが確認された。２９Ｓｉ−ＮＭＲから、トリメチルシリル基を示唆する８．７２ｐｐｍ、イソブチル基を有しＴ構造を示唆する−６７．３８ｐｐｍ、−６８．０１ｐｐｍ、−６８．３７ｐｐｍのピークが１：３：３の比で３種類存在することが確認された。これらの結果から、分析の対象である粉末状固体の化合物は、式（１６）で示されるケイ素化合物であると確認された。従って、実施例１１で得られた化合物は、式（１７）で示される構造を有すると示唆された。
2004078767.tif 000039
【実施例１３】＜イソオクチルトリメトキシシランを原料としたナトリウム結合イソオクチルシルセスキオキサン化合物の合成＞
フェニルトリメトキシシランの代わりにイソオクチルトリメトキシシランを用いる以外は、実施例３と同様の操作を行うことにより、式（１８）で示されるナトリウム結合イソオクチルシルセスキオキサン化合物を得ることができる。
2004078767.tif 000040
【実施例１４】＜化合物（１８）へのトリメチルシリル基の導入＞
化合物（９）の代わりに化合物（１８）を用いる以外は、実施例４と同様の操作を行うことにより、式（１９）で示されるトリメチルシリル基を有するイソオクチルシルセスキオキサン化合物を得ることができる。さらに、実施例４と同様の操作により化合物（１９）の構造解析を行うことで、前記化合物（１８）の生成を確認することができる。
2004078767.tif 000041
【実施例１５】＜トリフルオロプロピルトリメトキシシランを原料としたナトリウム結合トリフルオロプロピルシルセスキオキサン化合物の合成＞
還流冷却器、温度計及び滴下漏斗を取り付けた内容積１リットルの４つ口フラスコに、トリフルオロプロピルトリメトキシシラン（１００ｇ）、ＴＨＦ（５００ｍｌ）、脱イオン水（１０．５ｇ）及び水酸化ナトリウム（７．９ｇ）を仕込み、マグネチックスターラーで攪拌しながら、室温からＴＨＦが還流する温度までオイルバスにより加熱した。還流開始から５時間撹拌を継続して反応を完結させた。その後、フラスコをオイルバスから引き上げ、室温で１晩静置した後、再度オイルバスにセットし固体が析出するまで定圧下で加熱濃縮した。析出した生成物は孔径０．５μｍのメンブランフィルターを備えた加圧濾過器を用いて濾過した。次いで、得られた固形物をＴＨＦで１回洗浄し、減圧乾燥機にて８０℃、３時間乾燥を行い、７４ｇの無色粉末状の固形物を得た。
【実施例１６】＜トリメチルシリル基の導入＞
滴下漏斗、還流冷却器及び温度計を取り付けた内容積５０ｍｌの４つ口フラスコに、実施例１５で得られた無色粉末状の固形物（１．０ｇ）、ＴＨＦ（１０ｇ）及びトリエチルアミン（１．０ｇ）を仕込み、乾燥窒素にてシールした。マグネチックスターラーで撹拌しながら、室温でクロロトリメチルシラン（３．３ｇ）を約１分間で滴下した。滴下終了後、室温で、さらに３時間撹拌を継続して反応を完結させた。ついで純水１０ｇ投入し生成した塩化ナトリウム及び未反応のクロロトリメチルシランを加水分解した。このようにして得られた反応混合物を分液漏斗に移し有機相と水相とに分離し、得られた有機相を脱イオン水により洗浄液が中性になるまで水洗を繰り返した。得られた有機相を無水硫酸マグネシウムで乾燥、濾過、ロータリーエバポレーターで減圧濃縮して白色固体の化合物（０．９ｇ）を得た。
得られた白色粉末状の固形物について、ＧＰＣ、１Ｈ−ＮＭＲ、２９Ｓｉ−ＮＭＲ及び１３Ｃ−ＮＭＲにより構造解析を行った。ＧＰＣチャートから白色粉末状の固形物は単分散性を示し、その分子量はポリスチレン換算で重量平均分子量１５７０であり、純度９８重量％であることが確認された。１Ｈ−ＮＭＲチャートから、トリフルオロプロピル基とトリメチルシリル基が７：３の積分比で存在することが確認された。２９Ｓｉ−ＮＭＲチャートから、トリフルオロプロピル基を有しＴ構造を示唆するピークが１：３：３の比で３つ、トリメチルシリル基を示唆するピークが１２．１１ｐｐｍに１つ存在することが確認された。１３Ｃ−ＮＭＲチャートでも１３１〜１２３ｐｐｍ、２８〜２７ｐｐｍ、６〜５ｐｐｍにトリフルオロプロピル基を示唆するピークが存在し、１．４ｐｐｍにトリメチルシリル基を示唆するピークが存在することが確認された。質量分析スペクトルの測定結果から、絶対分子量は式（２０）に示す構造体の理論分子量と一致した。Ｘ線構造解析による結晶構造解析の結果から、式（２０）に示す構造体であることが確認された。これらの結果は、構造解析の対象である無色粉末状の固形物が式（２０）の構造を有することを示している。従って、トリメチルシリル化される前の化合物は、式（２１）の構造であると判断される。
2004078767.tif 000042
【実施例１７】＜化合物（９）を原料としたアセトキシエチル−ヘプタフェニルオクタシルセスキオキサンの合成＞
還流冷却器、温度計及び攪拌子を備えた５００ｍｌの４つ口フラスコに、実施例１で得られた化合物（９）１０ｇ及びテトラヒドロフラン（２００ｍｌ）を導入した。次いで化合物（９）／テトラヒドロフラン溶液にアセトキシエチルトリクロロシラン（３．３ｇ、化合物（９）に対して１．５当量）を速やかに加え、室温下で２時間撹拌させた。その後、反応液をヘキサン（１０００ｇ）に投入した。析出した固体成分を吸引濾過により回収し、トルエン（９０ｇ）に再溶解させた後、水（３３０ｍｌ）により有機層を洗浄した。水洗を３回行った後、有機層を分離し、無水硫酸マグネシウム（５ｇ）にて乾燥を行った。次いでフィルター濾過による固−液分離を行った。その後、有機層を濃縮して得られた固体成分にエタノール（９０ｇ）を加え、室温条件下、撹拌に付した。さらに加圧濾過装置を用いて、固−液分離を行なった後、得られた固体成分を減圧乾燥（８０℃、３時間）し、無色の固体を得た（６．８８ｇ、収率：６５．９％）。
得られた化合物のＧＰＣ測定を行った結果、単一ピークを確認し、不純物等の存在は確認されなかった。下記に示すＩＲ、１Ｈ−、１３Ｃ−及び２９Ｓｉ−ＮＭＲの結果から、得られた無色の固体が式（２２）で示される構造を有していることがわかった。
ＩＲ（ＫＢｒ法）：ν＝１７４０（Ｃ＝Ｏ），１４３０（Ｓｉ−Ｐｈ），１２４０（Ｃ−Ｏ），１１３５〜１０９０（Ｓｉ−Ｐｈ），１０９０〜１０００（Ｓｉ−Ｏ−Ｓｉ）ｃｍ−１
１Ｈ  ＮＭＲ（４００ＭＨｚ，ＴＭＳ標準：δ＝０．０ｐｐｍ）：７．８２〜７．７２，７．４６〜７．３１（ｍ，３５Ｈ，Ｐｈ−Ｓｉ），４．３２〜４．２８（ｔ，２Ｈ，−Ｏ−ＣＨ２−），１．８４（ｓ，３Ｈ，ＣＨ３−（Ｃ＝Ｏ）−），１．３７〜１．３３（ｔ，２Ｈ，−ＣＨ２−Ｓｉ）
１３Ｃ  ＮＭＲ（１００ＭＨｚ，ＴＭＳ標準：δ＝０．０ｐｐｍ）：１７１．１５（Ｃ＝Ｏ），１３４．４〜１３４．３，１３１．１〜１３１．０，１３０．２，１２８．１２（Ｐｈ−Ｓｉ），６０．６（−Ｏ−ＣＨ２−），２０．８（ＣＨ３−（Ｃ＝Ｏ）−），１３．２（−ＣＨ２−Ｓｉ）
２９Ｓｉ  ＮＭＲ（７９ＭＨｚ，ＴＭＳ標準：δ＝０．０ｐｐｍ）：−６７．９７（−ＣＨ２−ＳｉＯ１．５），−７８．３６，−７８．６７（Ｐｈ−ＳｉＯ１．５）
2004078767.tif 000043
【実施例１８】＜化合物（１０）を原料としたアセトキシエチル−ヘプタシクロヘキシルオクタシルセスキオキサンの合成＞
化合物（９）の代わりに実施例５で得られる化合物（１０）を用いる以外は、実施例１７と同様の操作を行うことにより、式（２３）で示される化合物を得ることができる。
2004078767.tif 000044
【実施例１９】＜化合物（１３）を原料としたアセトキシエチル−ヘプタシクロペンチルオクタシルセスキオキサンの合成＞
化合物（９）の代わりに実施例７で得られる化合物（１３）を用いる以外は、実施例１７と同様の操作を行うことにより、式（２４）で示される化合物を得ることができる。
2004078767.tif 000045
【実施例２０】＜化合物（１４）を原料としたアセトキシエチル−ヘプタエチルオクタシルセスキオキサンの合成＞
化合物（９）の代わりに実施例９で得られる化合物（１４）を用いる以外は、実施例１７と同様の操作を行うことにより、式（２５）で示される化合物を得ることができる。
2004078767.tif 000046
【実施例２１】＜化合物（１７）を原料としたアセトキシエチル−ヘプタイソブチルオクタシルセスキオキサンの合成＞
化合物（９）の代わりに実施例１１で得られる化合物（１７）を用いる以外は、実施例１７と同様の操作を行うことにより、式（２６）で示される化合物を得ることができる。
2004078767.tif 000047
【実施例２２】＜化合物（１８）を原料としたアセトキシエチル−ヘプタイソオクチルオクタシルセスキオキサンの合成＞
化合物（９）の代わりに実施例１３で得られる化合物（１８）を用いる以外は、実施例１７と同様の操作を行うことにより、式（２７）で示される化合物を得ることができる。
2004078767.tif 000048
【実施例２３】＜化合物（２１）を原料としたアセトキシエチル−ヘプタトリフルオロプロピルオクタシルセスキオキサンの合成＞
還流冷却器、温度計及び攪拌子を備えた５００ｍｌの４つ口フラスコに、実施例１５で得られた化合物（２１）２２．７１ｇ及びテトラヒドロフラン（４００ｇ）を導入した。次いで化合物（２１）／テトラヒドロフラン溶液にアセトキシエチルトリクロロシラン（３．２１ｇ、化合物（２１）に対して１．６当量）を速やかに加え、室温下で４時間撹拌させた。その後、フィルター濾過による固−液分離を行った後、ロータリーエバポレータを用いて濾液を濃縮した。濃縮物にメタノール（１００ｍｌ）を加え、フィルター濾過により固−液分離を行った。さらに得られた固体成分にテトラヒドロフラン（２００ｍｌ）を加え、無水硫酸マグネシウム（５ｇ）にて乾燥を行った。次いでフィルター濾過による固−液分離を行った。その後、有機層を濃縮して得られた固体成分にメタノール（１００ｇ）を加え、室温条件下、撹拌に付した。さらにフィルター濾過により固−液分離を行なった後、得られた固体成分を減圧乾燥（７５℃、５時間）し、無色の固体を得た（１２．２ｇ、収率：５１．６％）。
得られた化合物のＧＰＣ測定を行った結果、単一ピークを確認し、不純物等の存在は確認されなかった。下記に示す、１Ｈ−、１３Ｃ−及び２９Ｓｉ−ＮＭＲの結果から、得られた無色の固体が式（２８）で示される構造を有していることがわかった。
１Ｈ  ＮＭＲ（４００ＭＨｚ，ＴＭＳ標準：δ＝０．０ｐｐｍ）：４．１８（ｔ，２Ｈ，−Ｏ−ＣＨ２−），２．１４（ｍ，１４Ｈ，−［ＣＨ２］−ＣＦ３），２．０４（ｓ，３Ｈ，ＣＨ３−（Ｃ＝Ｏ）−），１．１９（ｔ，２Ｈ，−ＣＨ２−Ｓｉ），０．９５（ｍ，１４Ｈ，Ｓｉ−［ＣＨ２］−ＣＨ２−ＣＦ３）
１３Ｃ  ＮＭＲ（１００ＭＨｚ，ＴＭＳ標準：δ＝０．０ｐｐｍ）：１７１．１１（Ｃ＝Ｏ），１３１．４１，１２８．６８，１２５．９２，１２３．２０（−ＣＦ３），６０．０１（−Ｏ−ＣＨ２−），２８．１７，２７．８５，２７．５５，２７．２５（−［ＣＨ２］−ＣＦ３），２０．９２（ＣＨ３−（Ｃ＝Ｏ）−），１２．８１（−ＣＨ２−Ｓｉ），４．０３（Ｓｉ−［ＣＨ２］−ＣＨ２−ＣＦ３）
２９Ｓｉ  ＮＭＲ（７９ＭＨｚ，ＴＭＳ標準：δ＝０．０ｐｐｍ）：−６８．６６（−ＣＨ２−ＳｉＯ１．５），−６７．６２，−６７．７２（ＣＦ３−ＣＨ２−ＣＨ２−ＳｉＯ１．５）
2004078767.tif 000049
【実施例２４】＜化合物（２９）を原料としたアセトキシエチル−ヘプタフェニルオクタシルセスキオキサンの合成＞
滴下ロート、還流冷却器、温度計及び攪拌子を備えた５００ｍｌの４つ口フラスコに、氷浴中、式（２９）で示される化合物（１０ｇ、トリシラノールフェニルＰＯＳＳ、米国Ｈｙｂｒｉｄ  Ｐｌａｓｔｉｃｓ社製）、トリエチルアミン（４．２４ｇ、シラノールに対して１．３当量）及びテトラヒドロフラン（２００ｍｌ）を導入した。次いで化合物（２９）／テトラヒドロフラン溶液にアセトキシエチルトリクロロシラン（３．３２ｇ、化合物（２９）に対して１．５当量）を速やかに加え、室温下で２時間撹拌させた。その後、反応液をヘキサン（１０００ｇ）に投入した。析出した固体成分を吸引濾過により回収し、トルエン（９０ｇ）に再溶解させた後、水（３３０ｍｌ）により有機層を洗浄した。水洗を３回行った後、有機層を分離し、無水硫酸マグネシウム（５ｇ）にて乾燥を行った。次いでフィルター濾過による固−液分離を行った。その後、得られた固体成分にエタノール（９０ｇ）を加え、室温条件下、撹拌した。さらに加圧濾過装置を用いて、固−液分離を行なった後、得られた固体成分を減圧乾燥（８０℃、３時間）し、無色の固体を得た（５．２５ｇ、収率：４７．０％）。
得られた化合物のＧＰＣ測定を行った結果、単一ピークを確認し、不純物等の存在は確認されなかった。下記に示すＩＲ、１Ｈ−、１３Ｃ−及び２９Ｓｉ−ＮＭＲの結果から、得られた無色の固体が式（２２）で示される構造を有していることがわかった。
ＩＲ（ＫＢｒ法）：ν＝１７４０（Ｃ＝Ｏ），１４３０（Ｓｉ−Ｐｈ），１２４０（Ｃ−Ｏ），１１３５〜１０９０（Ｓｉ−Ｐｈ），１０９０〜１０００（Ｓｉ−Ｏ−Ｓｉ）ｃｍ−１
１Ｈ  ＮＭＲ（４００ＭＨｚ，ＴＭＳ標準：δ＝０．０ｐｐｍ）：７．８２〜７．７２，７．４６〜７．３１（ｍ，３５Ｈ，Ｐｈ−Ｓｉ），４．３２〜４．２８（ｔ，２Ｈ，−Ｏ−ＣＨ２−），１．８４（ｓ，３Ｈ，ＣＨ３−（Ｃ＝Ｏ）−），１．３７〜１．３３（ｔ，２Ｈ，−ＣＨ２−Ｓｉ）
１３Ｃ  ＮＭＲ（１００ＭＨｚ，ＴＭＳ標準：δ＝０．０ｐｐｍ）：１７１．１５（Ｃ＝Ｏ），１３４．４〜１３４．３，１３１．１〜１３１．０，１３０．２，１２８．１２（Ｐｈ−Ｓｉ），６０．６（−Ｏ−ＣＨ２−），２０．８（ＣＨ３−（Ｃ＝Ｏ）−），１３．２（−ＣＨ２−Ｓｉ）
２９Ｓｉ  ＮＭＲ（７９ＭＨｚ，ＴＭＳ標準：δ＝０．０ｐｐｍ）：−６７．９７（−ＣＨ２−ＳｉＯ１．５），−７８．３６，−７８．６７（Ｐｈ−ＳｉＯ１．５）
2004078767.tif 000050
【実施例２５】＜化合物（３０）を原料としたアセトキシエチル−ヘプタシクロヘキシルオクタシルセスキオキサンの合成＞
化合物（２９）の代わりに式（３０）で示される化合物（トリシラノールシクロヘキシルＰＯＳＳ、米国Ｈｙｂｒｉｄ  Ｐｌａｓｔｉｃｓ社製）を用いる以外は、実施例２４と同様の操作を行うことにより、実施例１８に記載の化合物（２３）を得ることができる。
2004078767.tif 000051
【実施例２６】＜化合物（３１）を原料としたアセトキシエチル−ヘプタシクロペンチルオクタシルセスキオキサンの合成＞
化合物（２９）の代わりに式（３１）で示される化合物（トリシラノールシクロペンチルＰＯＳＳ、米国Ｈｙｂｒｉｄ  Ｐｌａｓｔｉｃｓ社製）を用いる以外は、実施例２４と同様の操作を行うことにより、実施例１９に記載の化合物（２４）を得ることができる。
2004078767.tif 000052
【実施例２７】＜化合物（３２）を原料としたアセトキシエチル−ヘプタエチルオクタシルセスキオキサンの合成＞
化合物（２９）の代わりに式（３２）で示される化合物（トリシラノールエチルＰＯＳＳ、米国Ｈｙｂｒｉｄ  Ｐｌａｓｔｉｃｓ社製）を用いる以外は、実施例２４と同様の操作を行うことにより、実施例２０に記載の化合物（２５）を得ることができる。
2004078767.tif 000053
【実施例２８】＜化合物（３３）を原料としたアセトキシエチル−ヘプタイソブチルオクタシルセスキオキサンの合成＞
化合物（２９）の代わりに式（３３）で示される化合物（トリシラノールイソブチルＰＯＳＳ、米国Ｈｙｂｒｉｄ  Ｐｌａｓｔｉｅｓ社製）を用いる以外は、実施例２４と同様の操作を行うことにより、実施例２１に記載の化合物（２６）を得ることができる。
2004078767.tif 000054
【実施例２９】＜化合物（３４）を原料としたアセトキシエチル−ヘプタイソオクチルオクタシルセスキオキサンの合成＞
化合物（２９）の代わりに式（３４）で示される化合物（トリシラノールイソオクチルＰＯＳＳ、米国Ｈｙｂｒｉｄ  Ｐｌａｓｔｉｃｓ社製）を用いる以外は、実施例２４と同様の操作を行うことにより、実施例２２に記載の化合物（２７）を得ることができる。
2004078767.tif 000055
【実施例３０】＜化合物（２１）を原料としたシラノール含有ヘプタトリフルオロプロピルシルセスキオキサン化合物の合成＞
滴下ロート、還流冷却器、温度計及び攪拌子を備えた３００ｍｌの４つ口フラスコを氷浴中に設置した。この４つ口フラスコに実施例１５で得られた化合物（２１）５ｇを入れ、酢酸ブチル（５０ｇ）に溶解させた後、酢酸（０．５ｇ）を滴下した。氷浴のまま１時間撹拌した。室温に戻した後、反応液を脱イオン水（１００ｍｌ）にて洗浄（３回）した。ロータリーエバポレータを用いて溶媒を留去し、そのまま減圧乾燥（５０℃、１時間）を行なって、粘ちょう性の液体を得た（４．３ｇ）。得られた化合物のＧＰＣ測定を行った結果、単一ピークを示し、不純物等の存在は確認されなかった。さらにＩＲを用いて解析した結果、化合物（２１）では観測されなかったシラノール基の存在を示唆する吸収（３４００ｃｍ−１付近）を確認した。従って、得られた化合物は式（３５）で示される構造を有することが示唆された。
2004078767.tif 000056
上記の化合物（３５）を出発原料とし、前記実施例２４〜２９に記載の方法に準じて、トリエチルアミンの存在下アセトキシエチルトリクロロシランを反応させることで、化合物（２８）を誘導することができる。
【実施例３１】＜化合物（９）を原料としたアセトキシプロピル−ヘプタフェニルオクタシルセスキオキサン原料の合成＞
還流冷却器、温度計及び攪拌子を備えた５００ｍｌの４つ口フラスコに、実施例１で得られた化合物（９）１０ｇ、トリエチルアミン（１．５ｇ）及びテトラヒドロフラン（２００ｍｌ）を導入した。次いで化合物（９）／トリエチルアミン／テトラヒドロフラン溶液にアセトキシプロピルトリクロロシラン（３．５ｇ、化合物（９）に対して１．５当量）を速やかに加え、室温下で２時間撹拌させた。その後、反応液をヘキサン（１０００ｇ）に投入した。析出した固体成分を吸引濾過により回収し、トルエン（９０ｇ）に再溶解させた後、水（３３０ｍｌ）により有機層を洗浄した。水洗を３回行った後、有機層を分離し、無水硫酸マグネシウム（５ｇ）にて乾燥を行った。次いでフィルター濾過による固−液分離を行った。その後、有機層を濃縮して得られた固体成分にエタノール（９０ｇ）を加え、室温条件下、撹拌した。さらに加圧濾過装置を用いて、固−液分離を行なった後、得られた固体成分を減圧乾燥（８０℃、３時間）し、無色の固体を得た（７．１５ｇ、収率：６７．６％）。
得られた化合物のＧＰＣ測定を行った結果、単一ピークを確認し、不純物等の存在は確認されなかった。下記に示すＩＲ、１Ｈ−ＮＭＲ、１３Ｃ−ＮＭＲ及び２９Ｓｉ−ＮＭＲの結果から、得られた白色の固体が式（３６）で示される構造を有していることがわかった。
ＩＲ（ＫＢｒ法）：ν＝１７４０（Ｃ＝Ｏ），１４３０（Ｓｉ−Ｐｈ），１２４０（Ｃ−Ｏ），１１３５〜１０９０（Ｓｉ−Ｐｈ），１０９０〜１０００（Ｓｉ−Ｏ−Ｓｉ）ｃｍ−１
１Ｈ  ＮＭＲ（４００ＭＨｚ，ＴＭＳ標準：δ＝０．０ｐｐｍ）：７．８２−７．７２，７．４６−７．３１（ｍ，３５Ｈ，［Ｐｈ］−Ｓｉ），４．０７−４．０４（ｔ，２Ｈ，−Ｏ−［ＣＨ２］−），１．９４（ｓ，３Ｈ，［ＣＨ３］−（Ｃ＝Ｏ）−），１．８４−１．８８（ｔｔ，２Ｈ，−ＣＨ２−［ＣＨ２］−ＣＨ２−），１．３７−１．３３（ｔ，２Ｈ，−［ＣＨ２］−Ｓｉ）
１３Ｃ  ＮＭＲ（１００ＭＨｚ，ＴＭＳ標準：δ＝０．０ｐｐｍ）：１７１．１０（Ｃ＝Ｏ），１３４．４−１３４．３，１３１．１−１３１．０，１３０．２，１２８．１２（Ｐｈ−Ｓｉ），６６．２（−Ｏ−ＣＨ２−），２２．２（−ＣＨ２−［ＣＨ２］−ＣＨ２−），２０．９（［ＣＨ３］−（Ｃ＝Ｏ）−），８．２６（−［ＣＨ２］−Ｓｉ）
２９Ｓｉ  ＮＭＲ（７９ＭＨｚ，ＴＭＳ標準：δ＝０．０ｐｐｍ）：−６５．３０（−ＣＨ２−ＳｉＯ１．５），−７８．２６，−７８．６２（Ｐｈ−ＳｉＯ１．５）
2004078767.tif 000057
【実施例３２】＜化合物（１０）を原料としたアセトキシプロピル−ヘプタシクロヘキシルオクタシルセスキオキサンの合成＞
化合物（９）の代わりに実施例５で得られる化合物（１０）を用いる以外は、実施例３１と同様の操作を行うことにより、式（３７）で示される化合物を得ることができる。
2004078767.tif 000058
【実施例３３】＜化合物（１３）を原料としたアセトキシプロピル−ヘプタシクロペンチルオクタシルセスキオキサンの合成＞
化合物（９）の代わりに実施例７で得られる化合物（１３）を用いる以外は、実施例３１と同様の操作を行うことにより、式（３８）で示される化合物を得ることができる。
2004078767.tif 000059
【実施例３４】＜化合物（１４）を原料としたアセトキシプロピル−ヘプタエチルオクタシルセスキオキサンの合成＞
化合物（９）の代わりに実施例９で得られる化合物（１４）を用いる以外は、実施例３１と同様の操作を行うことにより、式（３９）で示される化合物を得ることができる。
2004078767.tif 000060
【実施例３５】＜化合物（１７）を原料としたアセトキシプロピル−ヘプタイソブチルオクタシルセスキオキサンの合成＞
化合物（９）の代わりに実施例１１で得られる化合物（１７）を用いる以外は、実施例３１と同様の操作を行うことにより、式（４０）で示される化合物を得ることができる。
2004078767.tif 000061
【実施例３６】＜化合物（１８）を原料としたアセトキシプロピル−ヘプタイソオクチルオクタシルセスキオキサンの合成＞
化合物（９）の代わりに実施例１３で得られる化合物（１８）を用いる以外は、実施例３１と同様の操作を行うことにより、式（４１）で示される化合物を得ることができる。
2004078767.tif 000062
【実施例３７】＜化合物（２１）を原料としたアセトキシプロピル−ヘプタトリフルオロプロピルオクタシルセスキオキサンの合成＞
化合物（９）の代わりに実施例１５で得られる化合物（２１）を用いる以外は、実施例３１に記載の反応条件及び実施例２３に記載の精製条件と同様の操作を行うことにより、式（４２）で示される化合物を得ることができる。
2004078767.tif 000063
【実施例３８】＜化合物（２９）を原料としたアセトキシプロピル−ヘプタフェニルオクタシルセスキオキサンの合成＞
実施例２４に記載の式（２９）で示される化合物（トリシラノールフェニルＰＯＳＳ、米国Ｈｙｂｒｉｄ  Ｐｌａｓｔｉｃｓ社製）を原料とし、トリエチルアミン（シラノールに対して１．３当量）の存在下、テトラヒドロフラン中において、アセトキシプロピルトリクロロシラン（化合物（２９）に対して１．５当量）を反応させる方法により、実施例３１に記載の化合物（３６）を得ることができる。
【実施例３９】＜化合物（３０）を原料としたアセトキシプロピル−ヘプタシクロヘキシルオクタシルセスキオキサンの合成＞
化合物（２９）の代わりに式（３０）で示される化合物（トリシラノールシクロヘキシルＰＯＳＳ、米国Ｈｙｂｒｉｄ  Ｐｌａｓｔｉｃｓ社製）を用いる以外は、実施例３８と同様の操作を行うことにより、実施例３２に記載の化合物（３７）を得ることができる。
【実施例４０】＜化合物（３１）を原料としたアセトキシプロピル−ヘプタシクロペンチルオクタシルセスキオキサンの合成＞
化合物（２９）の代わりに式（３１）で示される化合物（トリシラノールシクロペンチルＰＯＳＳ、米国Ｈｙｂｒｉｄ  Ｐｌａｓｔｉｃｓ社製）を用いる以外は、実施例３８と同様の操作を行うことにより、実施例３３に記載の化合物（３８）を得ることができる。
【実施例４１】＜化合物（３２）を原料としたアセトキシプロピル−ヘプタエチルオクタシルセスキオキサンの合成＞
化合物（２９）の代わりに式（３２）で示される化合物（トリシラノールエチルＰＯＳＳ、米国Ｈｙｂｒｉｄ  Ｐｌａｓｔｉｃｓ社製）を用いる以外は、実施例３８と同様の操作を行うことにより、実施例３４に記載の化合物（３９）を得ることができる。
【実施例４２】＜化合物（３３）を原料としたアセトキシプロピル−ヘプタイソブチルオクタシルセスキオキサンの合成＞
化合物（２９）の代わりに式（３３）で示される化合物（トリシラノールイソブチルＰＯＳＳ、米国Ｈｙｂｒｉｄ  Ｐｌａｓｔｉｃｓ社製）を用いる以外は、実施例３８と同様の操作を行うことにより、実施例３５に記載の化合物（４０）を得ることができる。
【実施例４３】＜化合物（３４）を原料としたアセトキシプロピル−ヘプタイソオクチルオクタシルセスキオキサンの合成＞
化合物（２９）の代わりに式（３４）で示される化合物（トリシラノールイソオクチルＰＯＳＳ、米国Ｈｙｂｒｉｄ  Ｐｌａｓｔｉｃｓ社製）を用いる以外は、実施例３８と同様の操作を行うことにより、実施例３６に記載の化合物（４１）を得ることができる。
【実施例４４】＜化合物（３５）を原料としたアセトキシプロピル−ヘプタトリフルオロプロピルオクタシルセスキオキサンの合成＞
化合物（２９）の代わりに式（３５）で示される化合物を用いる以外は、前記実施例３１〜４３に記載の方法に準じて、トリエチルアミンの存在下アセトキシエチルトリクロロシランを反応させることで、実施例３７に記載の化合物（４２）を得ることができる。
【実施例４５】＜化合物（２２）を原料としたヒドロキシエチル−ヘプタフェニルオクタシルセスキオキサンの合成＞
攪拌子を備えた５００ｍＬのなす型フラスコに、実施例１７で得られた化合物（２２）２．５８ｇを導入し、メタノール（１７４．７ｍｌ）、クロロホルム（１７４．３ｍｌ）及び硫酸（３６Ｎ、０．７ｍｌ）の混合溶液（３００ｍｌ）を導入し、室温条件下、７２時間撹拌させた。次いでロータリーエバポレータにて濃縮し、濃縮物を酢酸エチル（５００ｍｌ）に再溶解させた。その後、分液ロートにて水（５００ｍｌ）よる有機層の洗浄を行ない、さらに無水硫酸マグネシウム（５ｇ）にて乾燥を行った。フィルター濾過による固−液分離を行った後、有機層をロータリーエバポレータにて濃縮、乾燥に付し、無色の固体を得た（２．３７ｇ、収率：９１．７％）。その無色の固体（１．０９ｇ）をトルエンで再結晶にし、トルエンを減圧留去し、無色の固体を得た（０．４８ｇ、収率：４３．７％）。
得られた化合物のＧＰＣ測定を行った結果、単一ピークを確認し、不純物等の存在は確認されなかった。下記に示すＩＲ、１Ｈ−ＮＭＲ、１３Ｃ−ＮＭＲ及び２９Ｓｉ−ＮＭＲの結果から、式（４３）で示される構造を有していることがわかった。
ＩＲ（ＫＢｒ法）：ν＝３６００〜３２００（ＯＨ），１４２０（Ｓｉ−Ｐｈ），１１３５〜１０９０（Ｓｉ−Ｐｈ），１０９０〜１０００（Ｓｉ−Ｏ−Ｓｉ）ｃｍ−１
１Ｈ  ＮＭＲ（４００ＭＨｚ，ＴＭＳ標準：δ＝０．０ｐｐｍ）：７．８２〜７．７２，７．４６〜７．３１（ｍ，３５Ｈ，Ｐｈ−Ｓｉ），３．８５〜３．８７（ｔ，２Ｈ，−ＣＨ２−Ｏ−），１．４２〜１．６２（ｂｒｏａｄ，１Ｈ，−ＯＨ），１．２６〜１．３１（ｔ，２Ｈ，Ｓｉ−ＣＨ２−）
１３Ｃ  ＮＭＲ（１００ＭＨｚ，ＴＭＳ標準：δ＝０．０ｐｐｍ）：１３４．５〜１３４．１，１３１．１〜１３１．０，１３０．３，１２８．１１〜１２７．９（Ｐｈ−Ｓｉ），５８．６（−ＣＨ２−ＯＨ），１７．５（Ｓｉ−ＣＨ２−）
２９Ｓｉ  ＮＭＲ（７９ＭＨｚ，ＴＭＳ標準：δ＝０．０ｐｐｍ）：−６７．３１（−ＣＨ２−ＳｉＯ１．５），−７８．４２，−７８．７９（Ｐｈ−ＳｉＯ１．５）
2004078767.tif 000064
実施例２４で得られた化合物（２２）も上記と同様の操作を行うことにより、化合物（４３）へ誘導できる。
【実施例４６】＜化合物（２２）を原料としたヒドロキシエチル−ヘプタフェニルオクタシルセスキオキサンの合成＞
実施例１７で得られた化合物（２２）０．１ｇ、メタノール（６６．６ｍｌ）、クロロホルム（１００ｍｌ）及び硫酸（３６Ｎ、０．３ｍｌ）の条件に変えた以外は実施例４５に準拠して反応を行い、無色の固体を得た（０．０９ｇ、収率：９４．７％）。下記に示すＩＲ、１Ｈ−ＮＭＲ、１３Ｃ−ＮＭＲ及び２９Ｓｉ−ＮＭＲの結果から、式（４３）で示される構造を有していることがわかった。
ＩＲ（ＫＢｒ法）：ν＝３６００〜３２００（ＯＨ），１４２０（Ｓｉ−Ｐｈ），１１３５〜１０９０（Ｓｉ−Ｐｈ），１０９０〜１０００（Ｓｉ−Ｏ−Ｓｉ）ｃｍ−１
１Ｈ  ＮＭＲ（４００ＭＨｚ，ＴＭＳ標準：δ＝０．０ｐｐｍ）：７．８２〜７．７２，７．４６〜７．３１（ｍ，３５Ｈ，Ｐｈ−Ｓｉ），３．８５〜３．８７（ｔ，２Ｈ，−ＣＨ２−Ｏ−），１．４２〜１．６２（ｂｒｏａｄ，１Ｈ，−ＯＨ），１．２６〜１．３１（ｔ，２Ｈ，Ｓｉ−ＣＨ２−）
１３Ｃ  ＮＭＲ（１００ＭＨｚ，ＴＭＳ標準：δ＝０．０ｐｐｍ）：１３４．５〜１３４．１，１３１．１〜１３１．０，１３０．３，１２８．１１〜１２７．９（Ｐｈ−Ｓｉ），５８．６（−ＣＨ２−ＯＨ），１７．５（Ｓｉ−ＣＨ２−）
２９Ｓｉ  ＮＭＲ（７９ＭＨｚ，ＴＭＳ標準：δ＝０．０ｐｐｍ）：−６７．３１（−ＣＨ２−ＳｉＯ１．５），−７８．４２，−７８．７９（Ｐｈ−ＳｉＯ１．５）
実施例２４で得られた化合物（２２）も上記と同様の操作を行うことにより、化合物（４３）へ誘導できる。
【実施例４７】＜クロロホルム／メタノール／硫酸混合溶媒系による化合物（２２）のエステル交換反応＞
実施例１７で得られた化合物（２２）０．１ｇ、エタノール（８３．３ｍｌ）、クロロホルム（８３．３ｍｌ）及び硫酸（３６Ｎ、０．３ｍｌ）の条件に変えた以外は実施例２に準拠して反応を行い、無色の固体を得た（０．０６４ｇ、収率：６７．４％）。ＩＲ測定を行った結果、１７４０ｃｍ−１にアセトキシ基の存在に基づくカルボニルの吸収が観測された。１Ｈ−ＮＭＲの結果から、化合物（４３）と化合物（２２）との混合物（化合物（４３）含有量：６６．３ｍｏｌ％）であることがわかった。
【実施例４８】＜クロロホルム／メタノール／硫酸混合溶媒系による化合物（２２）のエステル交換反応＞
実施例１７で得られた化合物（２２）０．１ｇ、エタノール（６６．６ｍｌ）、クロロホルム（１００ｍｌ）、硫酸（３６Ｎ、０．３ｍｌ）及び反応時間：９６時間の条件に変えた以外は実施例２に準拠して反応を行い、無色の固体を得た（０．０７８ｇ、収率：８２．１％）。ＩＲ測定を行った結果、１７４０ｃｍ−１にアセトキシ基の存在に基づくカルボニルの吸収が観測された。１Ｈ−ＮＭＲの結果から、化合物（４３）と化合物（２２）との混合物（化合物（４３）含有量：９０．１ｍｏｌ％）であることが分かった。
【実施例４９】＜化合物（２３）を原料としたヒドロキシエチル−ヘプタシクロヘキシルオクタシルセスキオキサンの合成＞
化合物（２２）の代わりに実施例１８または実施例２５で得られる化合物（２３）を用いる以外は、実施例４５と同様の操作を行うことにより、式（４４）で示される化合物を得ることができる。
2004078767.tif 000065
【実施例５０】＜化合物（２４）を原料としたヒドロキシエチル−ヘプタシクロペンチルオクタシルセスキオキサンの合成＞
化合物（２２）の代わりに実施例１９または実施例２６で得られる化合物（２４）を用いる以外は、実施例４５と同様の操作を行うことにより、式（４５）で示される化合物を得ることができる。
2004078767.tif 000066
【実施例５１】＜化合物（２５）を原料としたヒドロキシエチル−ヘプタエチルオクタシルセスキオキサンの合成＞
化合物（２２）の代わりに実施例２０または実施例２７で得られる化合物（２５）を用いる以外は、実施例４５と同様の操作を行うことにより、式（４６）で示される化合物を得ることができる。
2004078767.tif 000067
【実施例５２】＜化合物（２６）を原料としたヒドロキシエチル−ヘプタイソブチルオクタシルセスキオキサンの合成＞
化合物（２２）の代わりに実施例２１または実施例２８で得られる化合物（２６）を用いる以外は、実施例４５と同様の操作を行うことにより、式（４７）で示される化合物を得ることができる。
2004078767.tif 000068
【実施例５３】＜化合物（２７）を原料としたヒドロキシエチル−ヘプタイソオクチルオクタシルセスキオキサンの合成＞
化合物（２２）の代わりに実施例２２または実施例２９で得られる化合物（２７）を用いる以外は、実施例４５と同様の操作を行うことにより、式（４８）で示される化合物を得ることができる。
2004078767.tif 000069
【実施例５４】＜化合物（２８）を原料としたヒドロキシエチル−ヘプタトリフルオロプロピルオクタシルセスキオキサンの合成＞
還流冷却器、温度計及び攪拌子を備えた１０００ｍＬの３つ口フラスコに、実施例２３で得られた化合物（２８）３．５ｇを導入し、メタノール（３５９．５ｍｌ）、ＡＫ−２２５（ＨＣＦＣ−２２５：ＣＦ３ＣＦ２ＣＨＣｌ２／ＣＣｌＦ２ＣＦ２ＣＨＣｌＦ混合物、旭硝子（株）製、２３９．６ｍｌ）及び硫酸（３６Ｎ、０．９ｍｌ）の混合溶液（６００ｍｌ）を導入し、室温下、１２時間撹拌させた。その後４５℃まで昇温させ、さらに９時間撹拌させた。次いでロータリーエバポレータにて濃縮し、濃縮物をＡＫ−２２５（２００ｍｌ）に再溶解させた。その後、分液ロートにて水（５００ｍｌ）よる有機層の洗浄を行ない、さらに無水硫酸マグネシウム（５ｇ）にて乾燥を行った。フィルター濾過による固−液分離を行った後、有機層をロータリーエバポレータにて濃縮、乾燥に付し、無色の固体を得た（３．０４ｇ、収率：８９．９％）。
得られた化合物ののＧＰＣ測定を行った結果、単一ピークを確認し、不純物等の存在は確認されなかった。下記に示す１Ｈ−ＮＭＲ、１３Ｃ−ＮＭＲ及び２９Ｓｉ−ＮＭＲの結果から、式（４９）で示される構造を有していることがわかった。
１Ｈ  ＮＭＲ（４００ＭＨｚ，ＴＭＳ標準：δ＝０．０ｐｐｍ）：３．８１（ｔ，２Ｈ，−ＣＨ２−Ｏ−），２．１４（ｍ，１４Ｈ，−［ＣＨ２］−ＣＦ３），１．３９（ｂｒｏａｄ，１Ｈ，−ＯＨ），１．１３（ｔ，２Ｈ，Ｓｉ−［ＣＨ２］−ＣＨ２−ＯＨ），０．９３（ｍ，１４Ｈ，Ｓｉ−［ＣＨ２］−ＣＨ２−ＣＦ３）
１３Ｃ  ＮＭＲ（１００ＭＨｚ，ＴＭＳ標準：δ＝０．０ｐｐｍ）：１３１．３１，１２８．５８，１２５．８３，１２３．１１（−ＣＦ３），５８．０８（−ＣＨ２−ＯＨ），２８．１２，２７．８３，２７．５２，２７．２２（−［ＣＨ２］−ＣＦ３），１９．７４（−ＣＨ２−Ｓｉ），４．０２（Ｓｉ−［ＣＨ２］−ＣＨ２−ＣＦ３）
２９Ｓｉ  ＮＭＲ（７９ＭＨｚ，ＴＭＳ標準：δ＝０．０ｐｐｍ）：−６７．８４（−ＣＨ２−ＳｉＯ１．５），−６７．６５，−６７．６６，−６７．８４（ＣＦ３−ＣＨ２−ＣＨ２−ＳｉＯ１．５）
2004078767.tif 000070
実施例３０で得られた化合物（２８）も上記と同様の操作を行うことにより、化合物（４９）へ誘導できる。
【実施例５５】＜クロロホルム／メタノール／硫酸混合溶媒系による化合物（２８）のエステル交換反応＞
実施例２３で得られた化合物（２８）０．５ｇ、メタノール（４２．７ｍｌ）、ＡＫ−２２５（４２．７ｍｌ）及び硫酸（３６Ｎ、０．２６ｍｌ）の条件に変えた以外は実施例５４に準拠して反応を行い、無色の固体を得た（収率：９３．１％）。１Ｈ−ＮＭＲの結果から、化合物（４９）と化合物（２８）との混合物（化合物（４９）含有量：８９．４ｍｏｌ％）であることがわかった。
【実施例５６】＜クロロホルム／メタノール／硫酸混合溶媒系による化合物（２８）のエステル交換反応＞
実施例２３で得られた化合物（２８）０．５ｇ、メタノール（４２．７ｍｌ）、ＡＫ−２２５（４２．７ｍｌ）、硫酸（３６Ｎ、０．２６ｍｌ）及び反応温度を室温、反応時間を７２時間の条件に変えた以外は実施例５４に準拠して反応を行い、白色の固体を得た（収率：９２．２％）。１Ｈ−ＮＭＲの結果から、化合物（４９）と化合物（２８）との混合物（化合物（４９）含有量：９１．３ｍｏｌ％）であることがわかった。
【実施例５７】＜クロロホルム／メタノール／硫酸混合溶媒系による化合物（２８）のエステル交換反応＞
実施例２３で得られた化合物（２８）０．５ｇ、メタノール（４２．７ｍｌ）、クロロホルム（４２．７ｍｌ）、硫酸（３６Ｎ、０．２６ｍｌ）及び反応温度を室温、反応時間を７２時間の条件に変えた以外は実施例５４に準拠して反応を行い、無色の固体を得た（収率：９１．０％）。１Ｈ−ＮＭＲの結果から、化合物（４９）と化合物（２８）との混合物（化合物（４９）含有量：８１．５ｍｏｌ％）であることがわかった。
【実施例５８】＜クロロホルム／メタノール／硫酸混合溶媒系による化合物（２８）のエステル交換反応＞
実施例２３で得られた化合物（２８）０．５ｇ、メタノール（４２．７ｍｌ）、クロロホルム（４２．７ｍｌ）、ｐ−トルエンスルホン酸（４．４３ｇ）及び反応温度を室温、反応時間を７２時間の条件に変えた以外は実施例５４に準拠して反応を行い、無色の固体を得た（収率：９０．９％）。１Ｈ−ＮＭＲの結果から、化合物（４９）と化合物（２８）との混合物（化合物（４９）含有量：８９．０ｍｏｌ％）であることがわかった。
【実施例５９】＜化合物（３６）を原料としたヒドロキシプロピル−ヘプタフェニルオクタシルセスキオキサンの合成＞
攪拌子を備えた５００ｍＬのなす型フラスコに、実施例３１で得られた化合物（３６）２．５ｇを導入し、メタノール（２０８．３ｍｌ）、クロロホルム（２０８．３ｍｌ）及び硫酸（３６Ｎ、０．７５ｍｌ）の混合溶液（４１７．４ｍｌ）を導入し、室温条件下、７２時間撹拌させた。次いでロータリーエバポレータにて濃縮し、濃縮物を酢酸エチル（５００ｍｌ）に再溶解させた。その後、分液ロートにて水（５００ｍｌ）よる有機層の洗浄を行ない、さらに無水硫酸マグネシウム（５．０ｇ）にて乾燥を行った。フィルター濾過による固−液分離を行った後、有機層をロータリーエバポレータにて濃縮、乾燥し、無色の固体を得た（２．３５ｇ、収率：９７．９％）。その無色の固体をエタノール洗浄し、吸引濾過により無色の固体を得た（１．２６ｇ、収率：５２．５％）。
化合物ＧのＧＰＣ測定を行った結果、単一ピークを確認し、不純物等の存在は確認されなかった。下記に示すＩＲ、１Ｈ−、１３Ｃ−及び２９Ｓｉ−ＮＭＲの結果から、式（５０）で示される構造を有していることがわかった。
ＩＲ（ＫＢｒ法）：ν＝３６００〜３２００（ＯＨ），１４２０（Ｓｉ−Ｐｈ），１１３５〜１０９０（Ｓｉ−Ｐｈ），１０９０〜１０００（Ｓｉ−Ｏ−Ｓｉ）ｃｍ−１
１Ｈ  ＮＭＲ（４００ＭＨｚ，ＴＭＳ標準：δ＝０．０ｐｐｍ）：７．８２〜７．７２，７．４８〜７．３２（ｍ，３５Ｈ，［Ｐｈ］−Ｓｉ），３．６２〜３．５７（ｔ，２Ｈ，−［ＣＨ２］−Ｏ−），１．２（ｂｒｏａｄ，１Ｈ，−［ＯＨ］），１．７８〜１．７４（ｔｔ，２Ｈ，−ＣＨ２−［ＣＨ２］−ＣＨ２−），０．９０〜０．８６（ｔ，２Ｈ，Ｓｉ−［ＣＨ２］−）
１３Ｃ  ＮＭＲ（１００ＭＨｚ，ＴＭＳ標準：δ＝０．０ｐｐｍ）：１３４．５〜１３４．４，１３１．１〜１３１．０，１３０．６〜１３０．４，１２８．２〜１２８．１（［Ｐｈ］−Ｓｉ），６５．０（−［ＣＨ２］−ＯＨ），２６．１（−ＣＨ２−［ＣＨ２］−ＣＨ２−），７．９（Ｓｉ−［ＣＨ２］−）
２９Ｓｉ  ＮＭＲ（７９ＭＨｚ，ＴＭＳ標準：δ＝０．０ｐｐｍ）：−６５．０８（−ＣＨ２−ＳｉＯ１．５），−７８．５５，−７８．９４（Ｐｈ−ＳｉＯ１．５）
2004078767.tif 000071
実施例３８で得られた化合物（３６）も上記と同様の操作を行うことにより、化合物（５０）へ誘導できる。
【実施例６０】＜化合物（３７）を原料としたヒドロキシプロピル−ヘプタシクロヘキシルオクタシルセスキオキサンの合成＞
化合物（３６）の代わりに実施例３２または実施例３９で得られる化合物（３７）を用いる以外は、実施例５９と同様の操作を行うことにより、式（５１）で示される化合物を得ることができる。
2004078767.tif 000072
【実施例６１】＜化合物（３８）を原料としたヒドロキシプロピル−ヘプタシクロペンチルオクタシルセスキオキサンの合成＞
化合物（３６）の代わりに実施例３３または実施例４０で得られる化合物（３８）を用いる以外は、実施例５９と同様の操作を行うことにより、式（５２）で示される化合物を得ることができる。
2004078767.tif 000073
【実施例６２】＜化合物（３９）を原料としたヒドロキシプロピル−ヘプタエチルオクタシルセスキオキサンの合成＞
化合物（３６）の代わりに実施例３４または実施例４１で得られる化合物（３９）を用いる以外は、実施例４５と同様の操作を行うことにより、式（５３）で示される化合物を得ることができる。
2004078767.tif 000074
【実施例６３】＜化合物（４０）を原料としたヒドロキシプロピル−ヘプタイソブチルオクタシルセスキオキサンの合成＞
化合物（３６）の代わりに実施例３５または実施例４２で得られる化合物（４０）を用いる以外は、実施例４５と同様の操作を行うことにより、式（５４）で示される化合物を得ることができる。
2004078767.tif 000075
【実施例６４】＜化合物（４１）を原料としたヒドロキシエチル−ヘプタイソオクチルオクタシルセスキオキサンの合成＞
化合物（３６）の代わりに実施例３６または実施例４３で得られる化合物（４１）を用いる以外は、実施例４５と同様の操作を行うことにより、式（５５）で示される化合物を得ることができる。
2004078767.tif 000076
【実施例６５】＜化合物（４２）を原料としたヒドロキシエチル−ヘプタトリフルオロプロピルオクタシルセスキオキサンの合成＞
化合物（３６）の代わりに実施例３７または実施例４４で得られる化合物（４２）を用いる以外は、実施例５４と同様の操作を行うことにより、式（５６）で示される化合物を得ることができる。
2004078767.tif 000077
【実施例６６】＜トリデカフルオロ−１，１，２，２−テトラヒドロオクチルトリエトキシシラン原料としたナトリウム結合トリデカフルオロ−１，１，２，２−テトラヒドロオクチルシルセスキオキサン化合物の合成＞
還流冷却器、温度計及び滴下漏斗を取り付けた内容積５０ｍｌの４つ口フラスコに、トリデカフルオロ−１，１，２，２−テトラヒドロオクチルトリエトキシシラン（４．９ｇ）、ＴＨＦ（１５ｍｌ）、水酸化ナトリウム（０．２ｇ）、イオン交換水（０．２ｇ）と仕込み撹拌子を投入し、７５℃で加熱還流した。還流開始から５時間撹拌を継続して反応を完結させた。その後、定圧下で加熱濃縮し、減圧乾燥機にて８０℃、３時間乾燥を行い、４．０ｇの粘ちょう性液体を得た。
【実施例６７】＜トリメチルシリル基の導入＞
内容積５０ｍｌの３つ口フラスコに、上記の粉末状固体（２．６ｇ）、ＴＨＦ（１０ｇ）、トリエチルアミン（１．０ｇ）及びトリメチルクロロシラン（３．３ｇ）を仕込み、マグネチックスターラーで攪拌しながら室温で３時間撹拌した。反応終了後、実施例１６の構造確認における場合と同様に処理して、１．３ｇの粘ちょう性液体を得た。
得られた化合物を、ＧＰＣにより分析した。測定を行った結果、粘ちょう性液体は単分散であり、その分子量はポリスチレン換算で重量平均分子量３６５０で純度１００％であることが確認された。この結果と実施例３〜１６の結果とから総合的に判断して、分析の対象である粘ちょう性液体は式（５７）で示されるケイ素化合物であると推定された。従って、実施例６６で得られた化合物は、式（５８）で示される構造を有することが示唆される。
2004078767.tif 000078
【実施例６８】＜化合物（５８）を原料としたシラノール含有トリデカフルオロ−１，１，２，２−テトラヒドロオクチルシルセスキオキサン化合物の合成＞
化合物（５８）を原料とし、反応に用いる溶媒を酢酸ブチルの代わりにＡＫ−２２５を用いる以外は実施例３０と同様の操作を行うことにより、式（５９）で示される化合物を得ることができる。
2004078767.tif 000079
【実施例６９】＜化合物（５８）を原料としたアセトキシエチル−ヘプタトリデカフルオロ−１１，２，２−テトラヒドロオクチルオクタシルセスキオキサンの合成＞
化合物（５８）を原料とし、反応に用いる溶媒をテトラヒドロフランの代わりにＡＫ−２２５を用いる以外は実施例２３と同様の操作を行うことにより、式（６０）で示される化合物を得ることができる。
2004078767.tif 000080
【実施例７０】＜化合物（５８）を原料としたアセトキシプロピル−ヘプタトリデカフルオロ−１，１，２，２−テトラヒドロオクチルオクタシルセスキオキサンの合成＞
化合物（５８）を原料とし、反応に用いる溶媒をテトラヒドロフランの代わりにＡＫ−２２５を用いる以外は実施例３１と同様の操作を行うことにより、式（６１）で示される化合物を得ることができる。
2004078767.tif 000081
【実施例７１】＜化合物（５９）を原料としたアセトキシエチル−ヘプタトリデカフルオロ−１，１，２，２−テトラヒドロオクチルオクタシルセスキオキサンの合成＞
化合物（５９）を出発原料とし、反応に用いる溶媒をＡＫ−２２５とする以外は、前記実施例２４〜３０に記載の方法に準じて、トリエチルアミンの存在下、アセトキシエチルトリクロロシランを反応させることで、化合物（６０）を誘導することができる。
【実施例７２】＜化合物（５９）を原料としたアセトキシプロピル−ヘプタトリデカフルオロ−１，１，２，２−テトラヒドロオクチルオクタシルセスキオキサンの合成＞
化合物（５９）を出発原料とし、反応に用いる溶媒をＡＫ−２２５とする以外は、前記実施例３８〜４４に記載の方法に準じて、トリエチルアミンの存在下、アセトキシプロピルトリクロロシランを反応させることで、化合物（６１）を誘導することができる。
【実施例７３】＜化合物（６０）を原料としたヒドロキシエチル−ヘプタトリデカフルオロ−１，１，２，２−テトラヒドロオクチルオクタシルセスキオキサンの合成＞
実施例６９または実施例７１で得られる化合物（６６）を用いる以外は、実施例５４〜５８と同様の操作を行うことにより、式（６２）で示される化合物を得ることができる。
2004078767.tif 000082
【実施例７４】＜化合物（６１）を原料としたヒドロキシプロピル−ヘプタトリデカフルオロ−１，１，２，２−テトラヒドロオクチルオクタシルセスキオキサンの合成＞
実施例７０または実施例７２で得られる化合物（６１）を用いる以外は、実施例５４〜５８と同様の操作を行うことにより、式（６３）で示される化合物を得ることができる。
2004078767.tif 000083
【実施例７５】＜化合物（６４）：（２−ブロモ−２−メチルプロピオニルオキシエチル）−ヘプタフェニルオクタシルセスキオキサンの合成＞
アルゴン雰囲気下、２５ｍｌ−なす型フラスコに、化合物（４３）（１．２１ｇ）、モレキュラーシーブス（４Ａ）により乾燥したトリエチルアミン（０．１２ｇ）および乾燥メチレンクロライド（６．４１ｇ）を仕込んだ。マグネチックスターラーを用い、室温で撹拌しながら化合物Ｃを溶解させた後、溶液をドライアイス−メタノール浴を用いて冷却し、液温を−７８℃に保持した。次いで、この溶液に２−ブロモ−２−メチルプロピオニルブロマイド（０．３０ｇ、化合物（４３）に対して１．１当量）を速やかに加え、−７８℃にて１時間撹拌した後、室温下で更に２時間撹拌した。反応終了後、トリエチルアミン−臭酸塩を濾過により除去した。得られた反応液にメチレンクロライド（１００ｍｌ）を加え、水（３００ｍｌ）による１回の洗浄、炭酸水素ナトリウム水溶液（１％、３００ｍｌ）による２回の洗浄、および水（３００ｍｌ）よる２回の洗浄を順次行ってから、無水硫酸マグネシウム（５ｇ）にて乾燥した。その後、ロータリーエバポレータを用い、室温下でこの溶液を濃縮して液量を約２０ｍｌとした。この濃縮液（２０ｍｌ）にメタノール（４００ｍｌ）を加えて、固体成分を析出させた。その後、−３５℃の冷凍庫に静置し、固体成分を十分析出させた後、濾過によって固−液分離を行なった。得られた固体成分を減圧乾燥（４０℃、６時間）して、白色の固体を得た（１．１３ｇ、収率：８１．４％）。
得られた化合物のＧＰＣ測定を行った結果、単一ピークを確認し、不純物等の存在は確認されなかった。質量分析スペクトルの測定結果から、絶対分子量は、式（６４）に示す構造体の理論分子量と一致した。下記に示すＩＲ、１Ｈ−ＮＭＲ、１３Ｃ−ＮＭＲおよび２９Ｓｉ−ＮＭＲの結果から、得られた白色の固体が式（６４）で示される構造を有することがわかった。
ＩＲ（ＫＢｒ法）：ν＝１７４０（Ｃ＝Ｏ），１４３０（Ｓｉ−Ｐｈ），１２７０（Ｃ−Ｏ），１１３５〜１０９０（Ｓｉ−Ｐｈ），１０９０〜１０００（Ｓｉ−Ｏ−Ｓｉ）ｃｍ−１．
１Ｈ  ＮＭＲ（４００ＭＨｚ，ＴＭＳ標準：δ＝０．０ｐｐｍ）：７．８２〜７．７２，７．４６〜７．３１（ｍ，３５Ｈ，Ｐｈ−Ｓｉ），４．４１〜４．３７（ｔ，２Ｈ，−Ｏ−ＣＨ２−），１．７９（ｓ，６Ｈ，−Ｃ（Ｂｒ）（ＣＨ３）２），１．４３〜１．３９（ｔ，２Ｈ，−ＣＨ２−Ｓｉ）．
１３Ｃ  ＮＭＲ（１００ＭＨｚ，ＴＭＳ標準：δ＝０．０ｐｐｍ）：１７１．７（Ｃ＝Ｏ），１３４．３，１３１．１〜１３１．１，１３１．２〜１３０．１，１２８．１〜１２８．０（Ｐｈ−Ｓｉ），６２．５（−ＣＨ２−Ｏ−），５５．８（−Ｃ（Ｂｒ）），３０．６（（−ＣＨ３）２），１２．９（Ｓｉ−ＣＨ２−）．
２９Ｓｉ  ＮＭＲ（７９ＭＨｚ，ＴＭＳ標準：δ＝０．０ｐｐｍ）：−６８．２７（−ＣＨ２−ＳｉＯ１．５），−７８．４，−７８．７（Ｐｈ−ＳｉＯ１．５）．
2004078767.tif 000084
【実施例７６】＜化合物（６５）：（２−ブロモ−２−メチルプロピオニルオキシエチル）−ヘプタシクロヘキシルオクタシルセスキオキサンの合成＞
化合物（４３）の代わりに実施例４９で得られる化合物（４４）を用いる以外は、実施例７５と同様の操作を行うことにより、式（６５）で示される化合物を得ることができる。
2004078767.tif 000085
【実施例７７】＜化合物（６６）：（２−ブロモ−２−メチルプロピオニルオキシエチル）−ヘプタシクロペンチルオクタシルセスキオキサンの合成＞
化合物（４３）の代わりに実施例５０で得られる化合物（４５）を用いる以外は、実施例７５と同様の操作を行うことにより、式（６６）で示される化合物を得ることができる。
2004078767.tif 000086
【実施例７８】＜化合物（６７）：（２−ブロモ−２−メチルプロピオニルオキシエチル）−ヘプタエチルオクタシルセスキオキサンの合成＞
化合物（４３）の代わりに実施例５１で得られる化合物（４６）を用いる以外は、実施例７５と同様の操作を行うことにより、式（６７）で示される化合物を得ることができる。
2004078767.tif 000087
【実施例７９】＜化合物（６８）：（２−ブロモ−２−メチルプロピオニルオキシエチル）−ヘプタイソブチルオクタシルセスキオキサンの合成＞
化合物（４３）の代わりに実施例５２で得られる化合物（４７）を用いる以外は、実施例７５と同様の操作を行うことにより、式（６８）で示される化合物を得ることができる。
2004078767.tif 000088
【実施例８０】＜化合物（６９）：（２−ブロモ−２−メチルプロピオニルオキシエチル）−ヘプタイソオクチルオクタシルセスキオキサンの合成＞
化合物（４３）の代わりに実施例５３で得られる化合物（４８）を用いる以外は、実施例７５と同様の操作を行うことにより、式（６９）で示される化合物を得ることができる。
2004078767.tif 000089
【実施例８１】＜化合物（７０）：（２−ブロモ−２−メチルプロピオニルオキシエチル）−ヘプタトリフルオロプロピルオクタシルセスキオキサンの合成＞
アルゴン雰囲気下、２５ｍｌ−なす型フラスコに、化合物（４９）（０．２９ｇ）、モレキュラーシーブス（４Ａ）により乾燥したトリエチルアミン（０．０５ｇ）および乾燥メチレンクロライド（６．６６ｇ）を仕込んだ。マグネチックスターラーを用い、室温で撹拌しながら化合物（４９）を溶解させた後、溶液をドライアイス−メタノール浴を用いて冷却し、液温を−７８℃に保持した。次いで、この溶液に２−ブロモ−２−メチルプロピオニルブロマイド（０．１２ｇ、化合物（４９）に対して２．０当量）を速やかに加え、−７８℃にて１時間撹拌した後、室温下で更に２時間撹拌した。反応終了後、トリエチルアミン−臭酸塩を濾過により除去した。得られた反応液にメチレンクロライド（１００ｍｌ）を加え、水（３００ｍｌ）による１回の洗浄、炭酸水素ナトリウム水溶液（１％、３００ｍｌ）による２回の洗浄、および水（３００ｍｌ）よる２回の洗浄を順次行ってから、無水硫酸マグネシウム（５ｇ）にて乾燥した。その後、ロータリーエバポレータを用い、室温下でこの溶液を濃縮して液量を約２０ｍｌとした。この濃縮液（２０ｍｌ）にトルエン（４００ｍｌ）を加えて、固体成分を析出させた。その後、−３５℃の冷凍庫に静置し、固体成分を十分析出させた後、濾過によって固−液分離を行なった。得られた固体成分を減圧乾燥（４０℃、６時間）して、白色の固体を得た（０．１７ｇ、収率：６０％）。
得られた化合物のＧＰＣ測定を行った結果、単一ピークを確認し、不純物等の存在は確認されなかった。下記に示す１Ｈ−ＮＭＲ、１３Ｃ−ＮＭＲおよび２９Ｓｉ−ＮＭＲの結果から、得られた白色の固体が式（７０）で示される構造を有することがわかった。
１Ｈ  ＮＭＲ（４００ＭＨｚ，ＴＭＳ標準：δ＝０．０ｐｐｍ）：４．２８（ｔ，２Ｈ，−Ｏ−ＣＨ２−），２．１５（ｍ，１４Ｈ，−［ＣＨ２］−ＣＦ３），１．９３（ｓ，６Ｈ，−Ｃ（Ｂｒ）（ＣＨ３）２），１．２５（ｔ，２Ｈ，Ｓｉ−［ＣＨ２］−ＣＨ２−Ｏ−），０．９４（ｍ，１４Ｈ，Ｓｉ−［ＣＨ２］−ＣＨ２−ＣＦ３）
１３Ｃ  ＮＭＲ（１００ＭＨｚ，ＴＭＳ標準：δ＝０．０ｐｐｍ）：１７１．２３（Ｃ＝Ｏ），１３１．３２，１２８．５７，１２５．７９，１２３．０７（−ＣＦ３），６１．８３（−ＣＨ２−Ｏ−），５５．８０（−Ｃ（Ｂｒ）），３０．７０（（−ＣＨ３）２），２８．１３，２７．８３，２７．５２，２７．２３（−［ＣＨ２］−ＣＦ３），１２．４５（Ｓｉ−［ＣＨ２］−ＣＨ２−Ｏ−），４．００（Ｓｉ−［ＣＨ２］−ＣＨ２−ＣＦ３）
２９Ｓｉ  ＮＭＲ（７９ＭＨｚ，ＴＭＳ標準：δ＝０．０ｐｐｍ）：−６９．０２（−ＣＨ２−ＳｉＯ１．５），−６７．６７，−６７．７３（ＣＦ３−ＣＨ２−ＣＨ２−ＳｉＯ１．５）
2004078767.tif 000090
【実施例８２】＜化合物（７１）：（２−ブロモ−２−メチルプロピオニルオキシエチル）−ヒドロキシエチル−ヘプタトリデカフルオロ−１，１，２，２−テトラヒドロオクチルオクタシルセスキオキサンの合成＞
化合物（４３）の代わりに実施例７３で得られる化合物（６２）を用い、メチレンクロライドをＡＫ−２２５に変更する以外は、実施例８１と同様の操作を行うことにより、式（７１）で示される化合物を得ることができる。
2004078767.tif 000091
【実施例８３】＜化合物（７２）：（２−ブロモ−２−メチルプロピオニルオキシプロピル）−ヘプタフェニルオクタシルセスキオキサンの合成＞
アルゴン雰囲気下、１００ｍｌ−なす型フラスコに、実施例５９の方法によって得られる化合物（５０）（２．０ｇ）、モレキュラーシーブス（４Ａ）により乾燥したトリエチルアミン（０．３ｇ）および乾燥メチレンクロライド（３８ｇ）を仕込んだ。マグネチックスターラーを用い、室温で撹拌しながら化合物（５０）を溶解させた後、溶液をドライアイス−メタノール浴を用いて冷却し、液温を−７８℃に保持した。次いで、この溶液に２−ブロモ−２−メチルプロピオニルブロマイド（０．６８ｇ、化合物（５０）に対して１．５当量）を速やかに加え、−７８℃にて１時間撹拌した後、室温下で更に２時間撹拌した。反応終了後、トリエチルアミン−臭酸塩を濾過により除去した。得られた反応液にメチレンクロライド（１００ｍｌ）を加え、水（３００ｍｌ）による１回の洗浄、炭酸水素ナトリウム水溶液（１％、３００ｍｌ）による２回の洗浄、および水（３００ｍｌ）よる２回の洗浄を順次行ってから、無水硫酸マグネシウム（５ｇ）にて乾燥した。その後、ロータリーエバポレータを用い、室温下でこの溶液を濃縮して液量を約２０ｍｌとした。この濃縮液（２０ｍｌ）にメタノール（４００ｍｌ）を加えて、固体成分を析出させた。そして、−３５℃の冷凍庫に静置することによって固体成分を十分析出させた後、濾過によって固−液分離を行なった。得られた固体成分を減圧乾燥（４０℃、６時間）して、白色の固体を得た（１．１ｇ、収率：４８．０％）。
得られた白色の固体のＧＰＣ測定を行った結果、単一ピークを確認し、不純物等の存在は確認されなかった。下記に示すＩＲ、１Ｈ−ＮＭＲ、１３Ｃ−ＮＭＲおよび２９Ｓｉ−ＮＭＲの結果から、得られた白色の固体が式（７２）で示される構造を有することがわかった。
ＩＲ（ＫＢｒ法）：ν＝１７４０（Ｃ＝Ｏ），１４３０（Ｓｉ−Ｐｈ），１２７０（Ｃ−Ｏ），１１３５〜１０９０（Ｓｉ−Ｐｈ），１０９０〜１０００（Ｓｉ−Ｏ−Ｓｉ）ｃｍ−１．
１Ｈ  ＮＭＲ（４００ＭＨｚ，ＴＭＳ標準：δ＝０．０ｐｐｍ）：７．８２〜７．７２，７．４９〜７．３３（ｍ，３５Ｈ，Ｐｈ−Ｓｉ），４．１７〜４．１４（ｔ，２Ｈ，−Ｏ−ＣＨ２−），１．９２〜１．８８（ｔ，２Ｈ，−ＣＨ２−［ＣＨ２］−ＣＨ２−），１．７９（ｓ，６Ｈ，−Ｃ（Ｂｒ）（ＣＨ３）２），０．９６〜０．９１（ｔ，２Ｈ，−ＣＨ２−Ｓｉ）．
１３Ｃ  ＮＭＲ（１００ＭＨｚ，ＴＭＳ標準：δ＝０．０ｐｐｍ）：１７２．１（Ｃ＝Ｏ），１３４．７〜１３４．６，１３１．３，１３０．７〜１３０．６，１２８．４〜１２８．３（Ｐｈ−Ｓｉ），６８．０（−ＣＨ２−Ｏ−），５６．３（−Ｃ（Ｂｒ）），３１．１（（−ＣＨ３）２），２２．４（−ＣＨ２−［ＣＨ２］−ＣＨ２−），８．４（Ｓｉ−ＣＨ２−）．
２９Ｓｉ  ＮＭＲ（７９ＭＨｚ，ＴＭＳ標準：δ＝０．０ｐｐｍ）：−６５．５８（−ＣＨ２−ＳｉＯ１．５），−７８．４６，−７８．８０（Ｐｈ−ＳｉＯ１．５）．
2004078767.tif 000092
【実施例８４】＜化合物（７３）：（２−ブロモ−２−メチルプロピオニルオキシプロピル）−ヘプタシクロヘキシルオクタシルセスキオキサンの合成＞
化合物（５０）の代わりに実施例６０で得られる化合物（５１）を用いる以外は、実施例８３と同様の操作を行うことにより、式（７３）で示される化合物を得ることができる。
2004078767.tif 000093
【実施例８５】＜化合物（７４）：（２−ブロモ−２−メチルプロピオニルオキシプロピル）−ヘプタシクロペンチルオクタシルセスキオキサンの合成＞
化合物（５０）の代わりに実施例６１で得られる化合物（５２）を用いる以外は、実施例８３と同様の操作を行うことにより、式（７４）で示される化合物を得ることができる。
2004078767.tif 000094
【実施例８６】＜化合物（７５）：（２−ブロモ−２−メチルプロピオニルオキシプロピル）−ヘプタエチルオクタシルセスキオキサンの合成＞
化合物（５０）の代わりに実施例６２で得られる化合物（５３）を用いる以外は、実施例８３と同様の操作を行うことにより、式（７５）で示される化合物を得ることができる。
2004078767.tif 000095
【実施例８７】＜化合物（７６）：（２−ブロモ−２−メチルプロピオニルオキシプロピル）−ヘプタイソブチルオクタシルセスキオキサンの合成＞
化合物（５０）の代わりに実施例６３で得られる化合物（５４）を用いる以外は、実施例８３と同様の操作を行うことにより、式（７６）で示される化合物を得ることができる。
2004078767.tif 000096
【実施例８８】＜化合物（７７）：（２−ブロモ−２−メチルプロピオニルオキシプロピル）−ヘプタイソオクチルオクタシルセスキオキサンの合成＞
化合物（５０）の代わりに実施例６４で得られる化合物（５５）を用いる以外は、実施例８３と同様の操作を行うことにより、式（７７）で示される化合物を得ることができる。
2004078767.tif 000097
【実施例８９】＜化合物（７８）：（２−ブロモ−２−メチルプロピオニルオキシプロピル）−ヘプタトリフルオロプロピルオクタシルセスキオキサンの合成＞
化合物（５０）の代わりに実施例６５で得られる化合物（５６）を用いる以外は、実施例８３と同様の操作を行うことにより、式（７８）で示される化合物を得ることができる。
2004078767.tif 000098
【実施例９０】＜化合物（７９）：（２−ブロモ−２−メチルプロピオニルオキシプロピル）−ヘプタトリデカフルオロ−１，１，２，２−テトラヒドロオクチルオクタシルセスキオキサンの合成＞
化合物（５０）の代わりに実施例７４で得られる化合物（６３）を用い、メチレンクロライドをＡＫ−２２５に変更する以外は、実施例８１と同様の操作を行うことにより、式（７９）で示される化合物を得ることができる。
2004078767.tif 000099
【実施例９１】＜重合用溶液の調製＞
紫外線がカットされたドラフト内において、耐熱ガラス製アンプルに臭化第一銅を導入し、さらに化合物（６４）／スチレン／Ｌ−（−）−スパルテイン／ジフェニルエーテル溶液を加え、液体窒素を用いて速やかに冷却した。その後、油回転ポンプが装着された真空装置にて凍結真空脱気（圧力：１．０Ｐａ）を３回行ない、真空の状態を保持したまま、ハンドバーナーを用いて速やかにアンプルを封じた。このとき、この重合用溶液における化合物（６４）、スチレン、臭化第一銅およびＬ−（−）−スパルテインの割合を、この順のモル比で１：５００：１：２とし、ジフェニルエーテルの使用量をスチレンの濃度が５０ｗｔ％となる量とした。
＜重合＞
封管された耐熱ガラス製アンプルを恒温振とう浴中にセットして重合させ、重合体（１ａ）の褐色で粘ちょうな溶液を得た。このとき、重合温度は１１０℃であり、重合時間は１．０時間であった。その後、重合体（１ａ）の溶液を所定量サンプリングし、テトラヒドロフランで希釈した後ＧＰＣ測定を行った。なお、この重合反応系におけるモノマー転化率は、既知濃度のポリスチレン溶液のＧＰＣ測定値から得られたピーク面積を基準として解析した。得られた重合体をメタノールを用いて再沈殿精製した。次いでこの重合体のテトラヒドロフラン溶液（１ｗｔ．％）とし、これを活性アルミナが充填されたカラムを通過させることによって銅錯体の吸着除去を行った。さらにこの溶液をメタノールに滴下して重合体を再沈殿させ、これを減圧乾燥（８０℃、６時間）した。モノマー転化率、重合体（１ａ）の理論数平均分子量、数平均分子量および分子量分布の解析結果は、表１０に示す通りであった。
【実施例９２〜１００】
重合時間を表１０に示すように変更した以外は、実施例９１と同様にして重合を行い、重合体（１ｂ）〜重合体（１ｊ）のそれぞれの褐色で粘ちょうな溶液を得た。そして、実施例９１の場合と同様にモノマー転化率、それぞれの重合体について、実施例９１の場合と同様にして精製を行い、数平均分子量および分子量分布を求め、結果を表１０に示した。
2004078767.tif 000100
化合物（６４）の代わりに化合物（６５）〜（６９）を用いて、上記実施例に準じた方法で重合物を得ることができる。
【実施例１０１】＜重合用溶液の調製＞
紫外線がカットされたドラフト内において、耐熱ガラス製アンプルに臭化第一銅を導入し、さらに化合物（６４）／メタクリル酸メチル／Ｌ−（−）−スパルテイン／アニソール溶液を加え、液体窒素を用いて速やかに冷却した。その後、油回転ポンプが装着された真空装置にて凍結真空脱気（圧力：１．０Ｐａ）を３回行ない、真空の状態を保持したまま、ハンドバーナーを用いて速やかにアンプルを封じた。このとき、この重合用溶液における化合物（６４）、メタクリル酸メチル、臭化第一銅およびＬ−（−）−スパルテインの割合を、この順のモル比で１：５００：０．５：１とし、アニソールの使用量をメタクリル酸メチルの濃度が２５ｗｔ％となる量とした。
＜重合＞
封管された耐熱ガラス製アンプルを恒温振とう浴中にセットして重合させ、重合体（２ａ）の褐色で粘ちょうな溶液を得た。このとき、重合温度は７０℃であり、重合時間は０．５時間であった。その後、重合体（２ａ）の溶液を所定量サンプリングし、テトラヒドロフランで希釈した後ＧＰＣ測定を行った。なお、この重合反応系におけるモノマー転化率は、既知濃度のポリスチレン溶液のＧＰＣ測定値から得られたピーク面積を基準として解析した。得られた重合体を、ヘキサンを用いて再沈殿精製した。次いでこの重合体のテトラヒドロフラン溶液（１ｗｔ．％）とし、これを活性アルミナが充填されたカラムを通過させることによって銅錯体の吸着除去を行った。さらにこの溶液をヘキサンに滴下して重合体を再沈殿させ、これを減圧乾燥（８０℃、６時間）した。転化率、重合体（２ａ）の理論数平均分子量、数平均分子量および分子量分布の解析結果は、表１１に示す通りであった。
【実施例１０２】  重合用溶液における化合物（６４）、メタクリル酸メチル、銅（臭化第一銅：臭化第二銅＝８５：１５（モル比））およびＬ−（−）−スパルテインの割合を、この順のモル比で１：５００：０．５：１とし、アニソールの使用量をメタクリル酸メチルの濃度が５０ｗｔ％となる量とした以外は、実施例１０１の場合と同様にして重合を行い、重合体（２ｂ）の褐色で粘ちょうな溶液を得た。このとき、重合温度は７０℃であり、重合時間は１．０時間であった。そして、実施例１０１の場合と同様に、重合体（２ｂ）の溶液を所定量サンプリングし、ＧＰＣ測定を行った。得られた重合体は、実施例１０１の場合と同様に精製した。転化率、重合体（２ｂ）の理論数平均分子量、数平均分子量および分子量分布の解析結果は、表１１に示す通りであった。
【実施例１０３】  重合用溶液における化合物（６４）、メタクリル酸メチル、銅（臭化第一銅：臭化第二銅＝９０：１０（モル比））およびＬ−（−）−スパルテインの割合を、この順のモル比で１：５００：０．５：１とし、アニソールの使用量をメタクリル酸メチルの濃度が５０ｗｔ％となる量とした以外は、実施例１０１の場合と同様にして重合を行い、重合体（２ｃ）の褐色で粘ちょうな溶液を得た。このとき、重合温度は７０℃であり、重合時間は１．０時間であった。そして、実施例１０１の場合と同様に、重合体（２ｃ）の溶液を所定量サンプリングし、ＧＰＣ測定を行った。得られた重合体は、実施例１０１の場合と同様に精製した。転化率、重合体（２ｃ）の理論数平均分子量、数平均分子量および分子量分布の解析結果は、表１１に示す通りであった。
【実施例１０４】  重合用溶液における化合物（６４）、メタクリル酸メチル、臭化第一銅およびＬ−（−）−スパルテインの割合を、この順のモル比で１：５００：２：４とし、アニソールの使用量をメタクリル酸メチルの濃度が５０ｗｔ％となる量とした以外は、実施例１０１の場合と同様にして重合を行い、重合体（２ｄ）の褐色で粘ちょうな溶液を得た。このとき、重合温度は７０℃であり、重合時間は０．５時間であった。そして、実施例１０１の場合と同様に、重合体（２ｄ）の溶液を所定量サンプリングし、ＧＰＣ測定を行った。得られた重合体は、実施例１０１の場合と同様に精製した。転化率、重合体（２ｄ）の理論数平均分子量、数平均分子量および分子量分布の解析結果は、表１１に示す通りであった。
【実施例１０５】  重合用溶液における化合物（６４）、メタクリル酸メチル、臭化第一銅およびＬ−（−）−スパルテインの割合を、この順のモル比で１：５００：１：２とし、アニソールの使用量をメタクリル酸メチルの濃度が５０ｗｔ％となる量とした以外は、実施例１０１の場合と同様にして重合を行い、重合体（２ｅ）の褐色で粘ちょうな溶液を得た。このとき、重合温度は７０℃であり、重合時間は０．５時間であった。そして、実施例１０１の場合と同様に、それぞれの重合体について精製を行った。重合体（２ｅ）の数平均分子量および分子量分布の解析結果は、表１１に示す通りであった。なおここでは、転化率の値が得られなかったため、重合体（２ｄ）の理論数平均分子量の値を得ることができなかった。
【実施例１０６】  重合用溶液における化合物（６４）、メタクリル酸メチル、臭化第一銅およびＬ−（−）−スパルテインの割合を、この順のモル比で１：５００：０．５：１とし、アニソールの使用量をメタクリル酸メチルの濃度が５０ｗｔ％となる量とした以外は、実施例１０１の場合と同様にして重合を行い、重合体（２ｆ）の褐色で粘ちょうな溶液を得た。このとき、重合温度は７０℃であり、重合時間は０．５時間であった。そして、実施例１０１の場合と同様に、重合体（２ｆ）の溶液を所定量サンプリングし、ＧＰＣ測定を行った。得られた重合体は、実施例１０１の場合と同様に精製した。転化率、重合体（２ｆ）の理論数平均分子量、数平均分子量および分子量分布の解析結果は、表１１に示す通りであった。
【実施例１０７】  重合用溶液における化合物（６４）、メタクリル酸メチル、臭化第一銅およびＬ−（−）−スパルテインの割合を、この順のモル比で１：５００：０．２５：０．５０とし、アニソールの使用量をメタクリル酸メチルの濃度が５０ｗｔ％となる量とした以外は、実施例１０１の場合と同様にして重合を行い、重合体（２ｇ）の褐色で粘ちょうな溶液を得た。このとき、重合温度は７０℃であり、重合時間は０．６時間であった。そして、実施例１０１の場合と同様に、重合体（２ｇ）の溶液を所定量サンプリングし、ＧＰＣ測定を行った。得られた重合体は、実施例１０１の場合と同様に精製した。転化率、重合体（２ｇ）の理論数平均分子量、数平均分子量および分子量分布の解析結果は、表１１に示す通りであった。
【実施例１０８】  重合用溶液における化合物（６４）、メタクリル酸メチル、臭化第一銅およびＬ−（−）−スパルテインの割合を、この順のモル比で１：５００：１：２とし、アニソールの使用量をメタクリル酸メチルの濃度が５０ｗｔ％となる量とした以外は、実施例１０１の場合と同様にして重合を行い、重合体（２ｈ）の褐色で粘ちょうな溶液を得た。このとき、重合温度は７０℃であり、重合時間は３．０時間であった。そして、実施例１０１の場合と同様に、重合体（２ｈ）の溶液を所定量サンプリングし、ＧＰＣ測定を行った。得られた重合体は、実施例１０１の場合と同様に精製した。転化率、重合体（２ｈ）の理論数平均分子量、数平均分子量および分子量分布の解析結果は、表１１に示す通りであった。
2004078767.tif 000101
化合物（６４）の代わりに化合物（６５）〜（６９）を用いて、上記実施例に準じた方法で重合物を得ることができる。
【実施例１０９】＜重合用溶液の調製＞
紫外線がカットされたドラフト内において、耐熱ガラス製アンプルに臭化第一銅を導入し、さらに化合物（７２）／メタクリル酸メチル／Ｌ−（−）−スパルテイン／アニソール溶液を加え、液体窒素を用いて速やかに冷却した。その後、油回転ポンプが装着された真空装置にて凍結真空脱気（圧力：１．０Ｐａ）を３回行ない、真空の状態を保持したまま、ハンドバーナーを用いて速やかにアンプルを封じた。このとき、この重合用溶液における化合物（７２）、メタクリル酸メチル、臭化第一銅およびＬ−（−）−スパルテインの割合を、この順のモル比で１：３００：１：２とし、アニソールの使用量をメタクリル酸メチルの濃度が５０ｗｔ％となる量とした。
＜重合＞
封管された耐熱ガラス製アンプルを恒温振とう浴中にセットして重合させ、重合体（３ａ）の褐色で粘ちょうな溶液を得た。このとき、重合温度は７０℃であり、重合時間は０．５時間であった。この重合反応系におけるモノマー転化率は、重合体（３ａ）の溶液を重水素化クロロホルムにて希釈した後、１Ｈ−ＮＭＲ測定を行って、モノマーおよびポリマーのそれぞれにおける置換基のプロトン比の関係から求めた。得られた重合体を、ヘキサンを用いて再沈殿精製した。次いでこの重合体のテトラヒドロフラン溶液（１ｗｔ．％）とし、これを活性アルミナが充填されたカラムを通過させることによって銅錯体の吸着除去を行った。さらにこの溶液をヘキサンに滴下して重合体を再沈殿させ、これを減圧乾燥（８０℃、６時間）した。転化率、重合体（３ａ）の理論数平均分子量、数平均分子量および分子量分布の解析結果は、表１２に示す通りであった。
【実施例１１０〜１１５】
重合時間を表１２に示すように変更した以外は、実施例１０９と同様にして重合を行い、重合体（３ｂ）〜重合体（３ｇ）のそれぞれの褐色で粘ちょうな溶液を得た。そして、実施例１０９の場合と同様にモノマー転化率を測定し、それぞれの重合体について、実施例１０９の場合と同様にして精製を行った。それぞれの重合体に対応する転化率、重合体（３ｂ）〜重合体（３ｇ）のそれぞれの理論数平均分子量、数平均分子量および分子量分布の解析結果は、表１２に示す通りであった。
2004078767.tif 000102
化合物（７２）の代わりに化合物（７３）〜（７７）を用いて、上記実施例に準じた方法で重合物を得ることができる。
【実施例１１６】＜重合用溶液の調製＞
紫外線がカットされたドラフト内において、耐熱ガラス製アンプルに臭化第一銅を導入し、さらに化合物（７２）／メタクリル酸メチル／Ｌ−（−）−スパルテイン／アニソール溶液を加え、液体窒素を用いて速やかに冷却した。その後、油回転ポンプが装着された真空装置にて凍結真空脱気（圧力：１．０Ｐａ）を３回行ない、真空の状態を保持したまま、ハンドバーナーを用いて速やかにアンプルを封じた。このとき、この重合用溶液における化合物（７２）、メタクリル酸メチル、臭化第一銅およびＬ−（−）−スパルテインの割合を、この順のモル比で１：１５０：１：２とし、アニソールの使用量をメタクリル酸メチルの濃度が５０ｗｔ％となる量とした。
＜重合＞
封管された耐熱ガラス製アンプルを恒温振とう浴中にセットして重合させ、重合体（４ａ）の褐色で粘ちょうな溶液を得た。このとき、重合温度は７０℃であり、重合時間は０．５時間であった。この重合反応系におけるモノマー転化率は、重合体（４ａ）の溶液を重水素化クロロホルムにて希釈した後、１Ｈ−ＮＭＲ測定を行って、モノマーおよびポリマーのそれぞれにおける置換基のプロトン比の関係から求めた。得られた重合体を、ヘキサンを用いて再沈殿精製した。次いでこの重合体のテトラヒドロフラン溶液（１ｗｔ．％）とし、これを活性アルミナが充填されたカラムを通過させることによって銅錯体の吸着除去を行った。さらにこの溶液をヘキサンに滴下して重合体を再沈殿させ、これを減圧乾燥（８０℃、６時間）した。転化率、重合体（４ａ）の理論数平均分子量、数平均分子量および分子量分布の解析結果は、表１３に示す通りであった。
【実施例１１７〜１２２】
重合時間を表１３に示すように変更した以外は、実施例１１６と同様にして重合を行い、重合体（４ｂ）〜重合体（４ｇ）のそれぞれの褐色で粘ちょうな溶液を得た。そして、実施例１１６の場合と同様にモノマー転化率を測定し、それぞれの重合体について、実施例１１６の場合と同様にして精製を行った。それぞれの重合体に対応する転化率、重合体（４ｂ）〜重合体（４ｇ）のそれぞれの理論数平均分子量、数平均分子量および分子量分布の解析結果は、表１３に示す通りであった。
2004078767.tif 000103
化合物（７２）の代わりに化合物（７３）〜（７７）を用いて、上記実施例に準じた方法で重合物を得ることができる。
【実施例１２３】＜重合用溶液の調製＞
紫外線がカットされたドラフト内において、アルゴン置換されたシュレンク管に塩化第一銅を導入し、さらに化合物（７０）／メタクリル酸メチル／４，４’−ジ（５−ノニル）−２，２’−ビピリジン／ジメチルホルムアミド溶液を加え、液体窒素を用いて速やかに冷却した。その後、油回転ポンプが装着された真空装置にて凍結真空脱気（圧力：１．０Ｐａ）を３回行ない、最終的にアルゴンを導入した。このとき、この重合用溶液における化合物（７０）、メタクリル酸メチル、塩化第一銅および４，４’−ジ（５−ノニル）−２，２’−ビピリジンの割合を、この順のモル比で１：３９９：１：２とし、ジメチルホルムアミドの使用量をメタクリル酸メチルの濃度が５０ｗｔ％となる量とした。
＜重合＞
上記のシュレンク管をオイルバス中にセットして重合させ、重合体（５ａ）の褐色で粘ちょうな溶液を得た。このとき、重合温度は７０℃であり、重合時間は０．５時間であった。その後、重合体（５ａ）の溶液を所定量サンプリングし、テトラヒドロフランで希釈した後ＧＰＣ測定を行った。この重合反応系におけるモノマー転化率は、重合体（５ａ）の溶液を重水素化クロロホルムにて希釈した後、１Ｈ−ＮＭＲ測定を行って、モノマーおよびポリマーのそれぞれにおける置換基のプロトン比の関係から求めた。得られた重合体を、ヘキサンを用いて再沈殿精製した。次いでこの重合体のテトラヒドロフラン溶液（１ｗｔ．％）とし、これを活性アルミナが充填されたカラムを通過させることによって銅錯体の吸着除去を行った。さらにこの溶液をヘキサンに滴下して重合体を再沈殿させ、これを減圧乾燥（８０℃、６時間）した。重合体（５ａ）の理論数平均分子量、数平均分子量および分子量分布の解析結果は、表１４−１に示す通りであり、明らかに数平均分子量の理論値と実測値との間に差が見られた。
＜グラフト鎖の理論数平均分子量解析＞
グラフト鎖の理論数平均分子量は、重合の開始末端であるエステル結合がフッ化水素酸処理による加水分解によって切断され、重合の停止末端がすべてＢｒとなっていると仮定し、下記式により計算した結果は、表１４−２に示す通りであった。
＜計算式＞
グラフト鎖の理論Ｍｎ＝（単量体消費率（モル％）／１００）×ＭＷＭ×（α−ブロモエステル基に対するビニル系単量体のモル比）＋ＭＷ１
＜計算に用いたパラメータ＞
ＭＷＭ＝１００（メタクリル酸メチル）
α−ブロモエステル基に対するビニル系単量体のモル比＝３００
ＭＷ１＝１６７．０１（ＢｒＣ（ＣＨ３）２ＣＯ２Ｈ）
＜グラフト鎖の分子量測定＞
撹拌子を導入したポリプロピレン製マイクロチューブ（１０ｍｌ）内において、トルエン（２．０ｍｌ）に重合体（５ａ）（１５．５ｍｇ）を溶解させた。相関移動触媒（トリオクチルメチルアンモニウムクロライド、２０ｍｇ）、フッ化水素酸（１．０ｍｌ）および水（３．０ｍｌ）の混合物を加え、マグネティックスターラーを用いて２５℃、１２時間撹拌した。反応終了後、炭酸水素ナトリウムによる中和処理を行った後、上澄の有機層を所定量サンプリングし、テトラヒドロフランで希釈した後ＧＰＣ測定を行った。
この重合体のＧＰＣ測定を行った結果は、表１４−２に示す通りであり、上記計算式より誘導されたグラフト鎖の理論Ｍｎとほぼ一致していることが分かった。よって、ふっ化水素酸処理を行う前の重合体は、テトラヒドロフラン中において、シルセスキオキサン同士の強い相互作用によって、重合体同士が会合していたことが示唆された。
【実施例１２４〜１３０】
重合時間を表１４−１に示すように変更した以外は、実施例１２３と同様にして重合を行い、重合体（５ｂ）〜重合体（５ｈ）のそれぞれの褐色で粘ちょうな溶液を得た。そして、それぞれの重合体について、実施例１２３の場合と同様にしてモノマー転化率、理論数平均分子量、数平均分子量および分子量分布を求め、こられの結果を表１４−１に示した。いずれの重合体にあっても、明らかに数平均分子量の理論値と実測値との間に差が見られた。
そして、それぞれの重合体について実施例１２３の場合と同様にして、グラフト鎖の理論数平均分子量計算、重合体のフッ化水素酸処理、ＧＰＣ測定によるグラフト鎖の数平均分子量および分子量分布解析を行い、その結果を表１４−２に示した。いずれの重合体にあっても、実測されたグラフト鎖のＭｎは、理論Ｍｎとほぼ一致していることが分かった。よって、実施例１２３の場合と同様に、本実施例により得られた重合体は、テトラヒドロフラン中において、シルセスキオキサン同士の強い相互作用によって、重合体同士が会合していたことが示唆された。
2004078767.tif 000104
2004078767.tif 000105
［発明の利用可能性］
本発明が提供するケイ素化合物は、優れたリビング重合性のラジカル重合開始機能を有するシルセスキオキサン誘導体である。本発明のケイ素化合物は特にスチレン系誘導体に優れたリビングラジカル重合性を示す。例えば、本発明のケイ素化合物によりスチレン系単量体の重合を開始させて、本発明のシルセスキオキサン構造の１点を起点にしてスチレン系ポリマーを形成させることが可能である。このようにして得られた末端にシルセスキオキサン構造の有機基を有する重合体については、そのシルセスキオキサン構造の有機基同士の相互作用を積極的に利用することも可能である。これにより構造の明確な有機−無機複合材料が得られるだけでなく、この重合体の分子集合体としての構造を制御することも可能である。そして、本発明のケイ素化合物は、重合開始剤としての機能以外の特性をも更に有する。例えば、α−ハロエステルが強い求電子性を有するため、本発明のケイ素化合物に求核試薬を反応させることにより、求核試薬に応じた種々のシルセスキオキサン誘導体を合成することが可能である。従って、本発明のケイ素化合物は、有機合成における中間体としても有用である。
【国際調査報告】
2004078767.tif 000114
2004078767.tif 000115